(57)【特許請求の範囲】
【請求項１】
複数の様々に処分可能なおよび／または再利用可能な材料、または複数の異なる利用群から選択された複数の処分可能なおよび／または再利用可能な材料を含む、経糸群および横糸群からなる織物基材（１Ａ、１Ｂ、１Ｃ、１Ｄ、１Ｅ、１Ｆ、１Ｇ）であって、
前記経糸群は複数の経糸（Ｋ１（１）、Ｋ２（１）、Ｋ３（１）、Ｋ４（１）、Ｋ５（１）、Ｋ６（１）、Ｋ１（２）、Ｋ２（２）、Ｋ３（２）、Ｋ４（２）、Ｋ５（２）、Ｋ６（２））を含み、前記横糸群は複数の横糸（Ｓ１（１）、Ｓ２（１）、Ｓ１（２）、Ｓ２（２））を含み、
全ての経糸および横糸の全体の第１の部分は、１本または複数の経糸（Ｋ１（１）、Ｋ２（１）、Ｋ３（１）、Ｋ４（１）、Ｋ５（１）、Ｋ６（１））および１本または複数の横糸（Ｓ１（１）、Ｓ２（１））を含み、前記第１の部分の各経糸および前記第１の部分の各横糸は、第１の、複数の様々に処分可能なおよび／または再利用可能な材料または第１の異なる利用群から選択された１種の処分可能なおよび／または再利用可能な材料からなり、
全ての経糸および横糸の全体の第２の部分は、１本または複数の経糸（Ｋ１（２）、Ｋ２（２）、Ｋ３（２）、Ｋ４（２）、Ｋ５（２）、Ｋ６（２））か、または、１本または複数の経糸（Ｋ１（２）、Ｋ２（２）、Ｋ３（２）、Ｋ４（２）、Ｋ５（２）、Ｋ６（２））と１本または複数の横糸（Ｓ１（２）、Ｓ２（２））の双方、のいずれかを含み、
前記第２の部分の各経糸、および、前記第２の部分が１本または複数の横糸（Ｓ１（１）、Ｓ２（１））を含む場合には前記第２の部分の各横糸は、第２の、複数の様々に処分可能なおよび／または再利用可能な材料または第２の異なる利用群から選択された１種の処分可能なおよび／または再利用可能な材料からなり、
前記経糸群および横糸群が、共同で、一方の側で第１の面（Ｏ１）を有し他方の側で前記第１の面（Ｏ１）とは反対側に位置する第２の面（Ｏ２）を有する１つの層を形成するように、各経糸が複数の横糸と交差し、各横糸が複数の経糸と交差し、
全ての経糸および横糸の全体の第３の部分は、１本または複数の横糸（Ｓ１（３））か、または１本または複数の経糸と１本または複数の横糸（Ｓ１（３））の双方、のいずれかを含み、
前記第３の部分の各横糸、および、前記第３の部分が１本または複数の経糸を含む場合には前記第３の部分の各経糸は、破壊可能な材料からなり、
前記層は少なくとも１つの領域を有し、前記１つの領域を通って、前記第１の部分の１本または複数の経糸（Ｋ１（１）、Ｋ２（１）、Ｋ３（１）、Ｋ４（１）、Ｋ５（１）、Ｋ６（１））、前記第１の部分の１本または複数の横糸（Ｓ１（１）、Ｓ２（１））、および前記第２の部分の１本または複数の経糸が伸び、
前記層の前記少なくとも１つの領域（１−１）を通って伸びる前記第１の部分の前記経糸（Ｋ１（１）、Ｋ２（１）、Ｋ３（１）、Ｋ４（１）、Ｋ５（１）、Ｋ６（１））の各個々の糸は、前記層の前記少なくとも１つの領域において、前記第１の部分の少なくとも１本の横糸（Ｓ１（１）、Ｓ２（１））と、その前記第２の面（Ｏ２）の方を向いた側で交差し、
前記層の前記少なくとも１つの領域（１−１）を通って伸びる前記第２の部分の前記経糸（Ｋ１（２）、Ｋ２（２）、Ｋ３（２）、Ｋ４（２）、Ｋ５（２）、Ｋ６（２））の各個々の糸は、前記層の前記少なくとも１つの領域を通って伸びる前記第１の部分の前記横糸（Ｓ１（１）、Ｓ２（１））の各個々の糸と、その前記第１の面（Ｏ１）の方を向いた側で交差し、
前記第３の部分は、前記層の前記少なくとも１つの領域を通って伸びる少なくとも１本の横糸（Ｓ１（３））を含み、
前記第３の部分は、前記第３の部分の前記少なくとも１本の横糸（Ｓ１（３））が、前記層の前記少なくとも１つの領域において、前記第１の部分の少なくとも１本の経糸（Ｋ１（１））と、その前記第２の面（Ｏ２）の方を向いた側で交差し、および前記第２の部分の少なくとも１本の経糸（Ｋ１（２））と、その前記第１の面（Ｏ１）の方を向いた側で交差するよう、配置されて、  前記第２の部分の前記少なくとも１本の経糸が前記層の前記少なくとも１つの領域において前記第１の部分に結合されるようになっており、
前記第３の部分の前記少なくとも１本の横糸（Ｓ１（３））の前記破壊可能な材料は、前記第２の部分が前記層の前記少なくとも１つの領域においてもはや前記第１の部分に結合されなくなるように、化学的なおよび／または物理的な方法によって破壊することができるものである、
ことを特徴とする織物基材。
【請求項２】
複数の様々に処分可能なおよび／または再利用可能な材料、または複数の異なる利用群から選択された複数の処分可能なおよび／または再利用可能な材料を含む、経糸群および横糸群からなる織物基材であって、
前記経糸群は複数の経糸を含み、前記横糸群は複数の横糸を含み、
全ての経糸および横糸の全体の第１の部分は、１本または複数の経糸および１本または複数の横糸を含み、前記第１の部分の各経糸および第１の部分の各横糸は、第１の、複数の様々に処分可能なおよび／または再利用可能な材料または第１の異なる利用群から選択された１種の処分可能なおよび／または再利用可能な材料からなり、
全ての経糸および横糸の全体の第２の部分は、１本または複数の経糸か、または、１本または複数の経糸と１本または複数の横糸の双方、のいずれかを含み、
前記第２の部分の各横糸、および、前記第２の部分が１本または複数の経糸を含む場合には前記第２の部分の各経糸は、第２の、複数の様々に処分可能なおよび／または再利用可能な材料または第２の異なる利用群から選択された１種の処分可能なおよび／または再利用可能な材料からなり、
前記経糸群および横糸群が、共同で、一方の側で第１の面（Ｏ１）を有し他方の側で前記第１の面（Ｏ１）とは反対側に位置する第２の面（Ｏ２）を有する１つの層を形成するように、各経糸が複数の横糸と交差し、各横糸が複数の経糸と交差し、
全ての経糸および横糸の全体の第３の部分は、１本または複数の経糸か、または１本または複数の経糸と１本または複数の横糸の双方、のいずれかを含み、
前記第３の部分の各経糸、および、前記第３の部分が１本または複数の横糸を含む場合には前記第３の部分の各横糸は、破壊可能な材料からなり、
前記層は少なくとも１つの領域を有し、前記１つの領域を通って、前記第１の部分の１本または複数の経糸、前記第１の部分の１本または複数の横糸、および前記第２の部分の１本または複数の横糸が伸び、
前記層の前記少なくとも１つの領域を通って伸びる前記第１の部分の前記横糸の各個々の糸は、前記層の前記少なくとも１つの領域において、前記第１の部分の少なくとも１本の経糸と、その前記第２の面（Ｏ２）の方を向いた側で交差し、
前記層の前記少なくとも１つの領域を通って伸びる前記第２の部分の前記横糸の各個々の糸は、前記層の前記少なくとも１つの領域を通って伸びる前記第１の部分の前記経糸の各個々の糸と、その前記第１の面（Ｏ１）の方を向いた側で交差し、
前記第３の部分は、前記第３の部分の前記少なくとも１本の経糸が、前記層の前記少なくとも１つの領域において、前記第１の部分の少なくとも１本の横糸と、その前記第２の面（Ｏ２）の方を向いた側で交差し、および前記第２の部分の少なくとも１本の横糸と、その前記第１の面（Ｏ１）の方を向いた側で交差するよう、配置されて、  前記第２の部分の前記少なくとも１本の横糸が前記層の前記少なくとも１つの領域において前記第１の部分に結合されるようになっており、
前記第３の部分の前記少なくとも１本の経糸の前記破壊可能な材料は、前記第２の部分が前記層の前記少なくとも１つの領域においてもはや前記第１の部分に結合されなくなるように、化学的なおよび／または物理的な方法によって破壊することができるものである、
ことを特徴とする織物基材。
【請求項３】
前記第２の部分は、前記層の前記少なくとも１つの領域（１−１）を通って伸びる複数の経糸（Ｋ１（２）、Ｋ２（２）、Ｋ３（２）、Ｋ４（２）、Ｋ５（２）、Ｋ６（２））を含み、前記第２の部分は少なくとも１本の横糸（Ｓ１（２））を含み、
前記第２の部分の前記少なくとも１本の横糸（Ｓ１（２））は、前記層の前記少なくとも１つの領域を通って伸び、前記層の前記少なくとも１つの領域において、前記第２の部分の１本または複数の経糸（Ｋ２（２）、Ｋ４（２）、Ｋ６（２））と、その前記第１の面（Ｏ１）の方を向いた側で交差し、前記第２の部分の１本または複数の経糸（Ｋ１（２）、Ｋ３（２）、Ｋ５（２））と、その前記第２の面（Ｏ２）の方を向いた側で交差し、
前記層の前記少なくとも１つの領域を通って伸びる前記第２の部分の前記経糸（Ｋ１（２）、Ｋ２（２）、Ｋ３（２）、Ｋ４（２）、Ｋ５（２）、Ｋ６（２））の各々は、前記第１の面（Ｏ１）の方を向いた側で、（ｉ）前記第２の部分の前記少なくとも１本の横糸（Ｓ１（２））、（ii）前記第３の部分の前記少なくとも１本の横糸（Ｓ１（３））、の中の少なくとも１本によって、交差されるものである、
請求項１に記載の織物基材（１Ｂ、１Ｄ、１Ｆ）。
【請求項４】
前記第１の部分は、前記層の前記少なくとも１つの領域（１−１）を通って伸びる複数の経糸（Ｋ１（１）、Ｋ２（１）、Ｋ３（１）、Ｋ４（１）、Ｋ５（１）、Ｋ６（１））であって、前記層の前記１つの領域において前記第２の面（Ｏ２）の方を向いた側で前記第３の部分の前記少なくとも１本の横糸（Ｓ１（３））が交差する複数の経糸、を含み、
前記第１の部分は、前記層の前記少なくとも１つの領域（１−１）を通って伸びる１本または複数の横糸（Ｓ１（１））を含み、さらに、前記１本または複数の横糸は、前記層の前記少なくとも１つの領域において、前記層の前記少なくとも１つの領域を通って伸びる前記第１の部分の前記経糸（Ｋ１（１）、Ｋ２（１）、Ｋ３（１）、Ｋ４（１）、Ｋ５（１）、Ｋ６（１））と、その前記第１の面（Ｏ１）の方を向いた側で交差するものである、
請求項３に記載の織物基材（１Ｂ）。
【請求項５】
前記第１の部分は、前記層の前記少なくとも１つの領域を通って伸びる複数の経糸（Ｋ１（１）、Ｋ２（１）、Ｋ３（１）、Ｋ４（１）、Ｋ５（１）、Ｋ６（１））を含み、前記第１の部分は、前記層の前記少なくとも１つの領域を通って伸びる少なくとも２本の横糸（Ｓ１（１）、Ｓ２（１））を含み、
前記第１の部分の前記少なくとも２本の横糸の各々は、前記層の前記少なくとも１つの領域において、前記第１の部分の１本または複数の経糸と、その前記第１の面（Ｏ１）の方を向いた側で交差し、前記第１の部分の１本または複数の経糸と、その前記第２の面（Ｏ２）の方を向いた側で交差して、  前記層の前記少なくとも１つの領域を通って伸びる前記第１の部分の前記経糸（Ｋ１（１）、Ｋ２（１）、Ｋ３（１）、Ｋ４（１）、Ｋ５（１）、Ｋ６（１））の各個々の糸が、前記層の前記少なくとも１つの領域において、前記第１の面（Ｏ１）の方を向いた側で前記第１の部分の前記少なくとも２本の横糸（Ｓ１（１）、Ｓ２（１））の中の１本によって交差され、前記第２の面（Ｏ２）の方を向いた側で前記第１の部分の前記少なくとも２本の横糸の中の他の糸によって交差されるようになっている、
請求項１に記載の織物基材（１Ｃ、１Ｄ、１Ｅ、１Ｇ）。
【請求項６】
前記第２の部分は、前記層の前記少なくとも１つの領域を通って伸びる複数の経糸（Ｋ１（２）、Ｋ２（２）、Ｋ３（２）、Ｋ４（２）、Ｋ５（２）、Ｋ６（２））であって、前記第３の部分の前記少なくとも１本の横糸（Ｓ１（３））によって、その前記第１の面（Ｏ１）の方を向いた側で交差される複数の経糸、を含むものである、
請求項５に記載の織物基材（１Ｃ、１Ｄ、１Ｅ、１Ｇ）。
【請求項７】
前記第２の部分は、前記層の前記少なくとも１つの領域を通って伸びる複数の経糸（Ｋ１（２）、Ｋ２（２）、Ｋ３（２）、Ｋ４（２）、Ｋ５（２）、Ｋ６（２））を含み、前記第２の部分は少なくとも１本の横糸（Ｓ１（２））を含み、
前記第２の部分の前記少なくとも１本の横糸（Ｓ１（２））は、前記層の前記少なくとも１つの領域を通って伸び、前記層の前記少なくとも１つの領域において前記第２の部分の１本または複数の経糸（Ｋ２（２）、Ｋ４（２）、Ｋ６（２））と、その前記第１の面（Ｏ１）の方を向いた側で交差し、前記第２の部分の１本または複数の経糸（Ｋ１（２）、Ｋ３（２）、Ｋ５（２））と、その前記第２の面（Ｏ２）の方を向いた側で交差し、
前記層の前記少なくとも１つの領域を通って伸びる前記第２の部分の前記経糸（Ｋ１（２）、Ｋ２（２）、Ｋ３（２）、Ｋ４（２）、Ｋ５（２）、Ｋ６（２））の各々は、前記第１の面（Ｏ１）の方を向いた側で、（ｉ）前記第２の部分の前記少なくとも１本の横糸（Ｓ１（２））、（ii）前記第３の部分の前記少なくとも１本の横糸（Ｓ１（３））、の中の少なくとも１本によって交差されるものである、
請求項５に記載の織物基材（１Ｄ）。
【請求項８】
前記第２の部分は、前記層の前記少なくとも１つの領域を通って伸びる複数の経糸（Ｋ１（２）、Ｋ２（２）、Ｋ３（２）、Ｋ４（２）、Ｋ５（２）、Ｋ６ （２））を含み、前記第２の部分は、前記層の前記少なくとも１つの領域を通って伸びる少なくとも２本の横糸（Ｓ１（２）、Ｓ２（２））を含み、
前記第２の部分の前記少なくとも２本の横糸（Ｓ１（２）、Ｓ２（２））の各々は、前記層の前記少なくとも１つの領域において、前記第２の部分の１本または複数の経糸（Ｋ１（２）、Ｋ２（２）、Ｋ３（２）、Ｋ４（２）、Ｋ５（２）、Ｋ６（２））と、その前記第１の面（Ｏ１）の方を向いた側で交差し、前記第２の部分の１本または複数の経糸と、その前記第２の面（Ｏ２）の方を向いた側で交差して、  前記層の前記少なくとも１つの領域を通って伸びる前記第２の部分の前記経糸（Ｋ１（２）、Ｋ２（２）、Ｋ３（２）、Ｋ４（２）、Ｋ５（２）、Ｋ６（２））の各個々の糸が、前記層の前記少なくとも１つの領域において、前記第１の面（Ｏ１）の方を向いた側で前記第２の部分の前記少なくとも２本の横糸の中の１本によって交差され、前記第２の面（Ｏ２）の方を向いた側で前記第２の部分の前記少なくとも２本の横糸の中の他の横糸によって交差されるようになっており、
前記第３の部分の前記少なくとも１本の横糸（Ｓ１（３））は、前記層の前記少なくとも１つの領域を通って伸びる前記第２の部分の前記１本または複数の経糸（Ｋ１（２）、Ｋ２（２）、Ｋ３（２）、Ｋ４（２）、Ｋ５（２）、Ｋ６（２））と、その前記第１の面（Ｏ１）の方を向いた側で交差し、さらに、前記層の前記少なくとも１つの領域を通って伸びる前記第１の部分の前記１本または複数の経糸（Ｋ１（１）、Ｋ２（１）、Ｋ３（１）、Ｋ４（１）、Ｋ５（１）、Ｋ６（１））と、その前記第２の面（Ｏ２）の方を向いた側で交差するものである、
請求項５に記載の織物基材（１Ｅ、１Ｇ）。
【請求項９】
前記第２の部分は、前記層の前記少なくとも１つの領域を通って伸びる複数の横糸を含み、前記第２の部分は少なくとも１本の経糸を含み、
前記第２の部分の前記少なくとも１本の経糸は、前記層の前記少なくとも１つの領域を通って伸び、前記少なくとも１つの領域において、前記第２の部分の１本または複数の横糸と、その前記第１の面（Ｏ１）の方を向いた側で交差し、前記第２の部分の１本または複数の横糸と、その前記第２の面（Ｏ２）の方を向いた側で交差し、
前記層の前記少なくとも１つの領域を通って伸びる前記第２の部分の前記横糸の各々は、前記第１の面（Ｏ１）の方を向いた側で、（ｉ）前記第２の部分の前記少なくとも１本の経糸、（ii）前記第３の部分の前記少なくとも１本の経糸、の中の少なくとも１本によって、交差されるものである、
請求項２に記載の織物基材。
【請求項１０】
前記第１の部分は、前記層の前記少なくとも１つの領域を通って伸びる複数の横糸であって、前記層の前記少なくとも１つの領域において前記第３の部分の前記少なくとも１本の経糸が前記第２の面（Ｏ２）の方を向いた側で交差する複数の横糸を含み、
前記第１の部分は、前記層の前記少なくとも１つの領域を通って伸びる１本または複数の経糸を含み、前記１本または複数の経糸は、前記層の前記少なくとも１つの領域において前記層の前記少なくとも１つの領域を通って伸びる前記第１の部分の前記複数の横糸と、その前記第１の面（Ｏ１）の方を向いた側で交差するものである、
請求項９に記載の織物基材。
【請求項１１】
前記第１の部分は、前記層の前記少なくとも１つの領域を通って伸びる複数の横糸を含み、前記第１の部分は、前記層の前記少なくとも１つの領域を通って伸びる少なくとも２本の経糸を含み、
前記第１の部分の前記少なくとも２本の経糸の各々は、前記層の前記少なくとも１つの領域において、前記第１の部分の１本または複数の横糸と、その前記第１の面（Ｏ１）の方を向いた側で交差し、前記第１の部分の１本または複数の横糸と、その前記第２の面（Ｏ２）の方を向いた側で交差して、  前記層の前記少なくとも１つの領域を通って伸びる前記第１の部分の前記横糸の各個々の糸が、前記層の前記少なくとも１つの領域において、前記第１の面（Ｏ１）の方を向いた側で前記第１の部分の前記少なくとも２本の経糸の中の１本によって交差され、前記第２の面（Ｏ２）の方を向いた側で前記第１の部分の前記少なくとも２本の経糸の他の経糸によって交差されるようになっている、
請求項２に記載の織物基材。
【請求項１２】
前記第２の部分は、前記層の前記少なくとも１つの領域を通って伸びる複数の横糸であって、前記第３の部分の前記少なくとも１本の経糸によって、その前記第１の面（Ｏ１）の方を向いた側で交差される複数の横糸、を含むものである、
請求項１１に記載の織物基材。
【請求項１３】
前記第２の部分は、前記層の前記少なくとも１つの領域を通って伸びる複数の横糸を含み、前記第２の部分は少なくとも１本の経糸を含み、
前記第２の部分の前記少なくとも１本の経糸は、前記層の前記少なくとも１つの領域を通って伸び、さらに、前記層の前記少なくとも１つの領域において、前記第２の部分の１本または複数の横糸と、その前記第１の面（Ｏ１）の方を向いた側で交差し、前記第２の部分の１本または複数の横糸と、その前記第２の面（Ｏ２）の方を向いた側で交差し、
前記層の前記少なくとも１つの領域を通って伸びる前記第２の部分の前記横糸の各々は、前記第１の面（Ｏ１）の方を向いた側で、（ｉ）前記第２の部分の前記少なくとも１本の経糸、（ii）前記第３の部分の前記少なくとも１本の経糸、の中の少なくとも１本によって交差されるものである、
請求項１１に記載の織物基材。
【請求項１４】
前記第２の部分は、前記層の前記少なくとも１つの領域を通って伸びる複数の横糸を含み、前記第２の部分は、前記層の前記少なくとも１つの領域を通って伸びる少なくとも２本の経糸を含み、
前記第２の部分の前記少なくとも２本の経糸の各々は、前記層の前記少なくとも１つの領域において、前記第２の部分の１本または複数の横糸と、その前記第１の面（Ｏ１）の方を向いた側で交差し、前記第２の部分の１本または複数の横糸と、その前記第２の面（Ｏ２）の方を向いた側で交差して、  前記層の前記少なくとも１つの領域を通って伸びる前記第２の部分の前記横糸の各個々の糸が、前記層の前記少なくとも１つの領域において、前記第１の面（Ｏ１）の方を向いた側で前記第２の部分の少なくとも２本の経糸の中の１本によって交差され、前記第２の面（Ｏ２）の方を向いた側で前記第２の部分の前記少なくとも２本の経糸の中の他の経糸によって交差されるようになっており、
前記第３の部分の前記少なくとも１本の経糸は、前記層の前記少なくとも１つの領域を通って伸びる前記第２の部分の前記１本または複数の横糸と、その前記第１の面（Ｏ１）の方を向いた側で交差し、さらに、前記層の前記少なくとも１つの領域を通って伸びる前記第１の部分の前記１本または複数の横糸と、その前記第２の面（Ｏ２）の方を向いた側で交差するものである、
請求項１１に記載の織物基材。
【請求項１５】
前記第３の部分の前記横糸または前記経糸の破壊可能な材料は、次の化学的なおよび／または物理的な方法の１つまたはこれらの組合せによって、破壊することができ、
（ｉ）  前記織物基材または前記織物基材の複数の部分に溶媒を供給し、ここで、前記第３部分の前記横糸または前記経糸は前記溶媒に溶解する材料からなり、
（ii）  前記織物基材または前記織物基材の複数の部分に溶媒を供給し、前記織物基材および／または前記溶媒を所定の温度に加熱し、ここで、前記第３の部分の前記横糸または前記経糸は、前記所定の温度で前記溶媒で溶解する材料からなり、
（iii） 前記織物基材または前記織物基材の複数の部分に溶媒を供給し、前記織物基材および／または前記溶媒を所定の温度に加熱し、ここで、前記第３の部分の前記横糸または前記経糸は、前記所定の温度および所定の圧力で前記溶媒で溶解する材料からなり、
（iv）  前記織物基材または前記織物基材の複数の部分を所定の温度に加熱し、ここで、前記第３の部分の前記横糸または前記経糸は、前記所定の温度で、溶融し、および／または分解し、および／またはガラス状になり、および／または脆くなる材料からなり、
（ｖ）  前記織物基材を所定の温度に冷却し、ここで、前記第３の部分の前記横糸または前記経糸は、前記所定の温度で、脆くなり、および／または低温粉砕され、および／または崩壊し、および／または粉砕される材料からなるものである、
請求項１乃至１４のいずれかに記載の織物基材。
【請求項１６】
前記第３の部分の前記横糸および前記経糸は、ポリビニルアルコール、デンプン、ポリラクチド、コポリアミド、コポリエステル、コポリオレフィン、アセテート、ポリオレフィンの材料の中の１つの材料またはこれらの材料の混合物からなるものである、請求項１５に記載の織物基材。
【請求項１７】
前記第１の前記複数の様々に処分可能なおよび／または再利用可能な材料は、天然繊維、または天然化学繊維、または生物的サイクルで処分または再利用できる材料であり、または、
前記第１の前記異なる利用群は、天然繊維、および／または天然化学繊維、および／または生物的サイクルで再利用できる材料を含むものである、
請求項１乃至１６のいずれかに記載の織物基材。
【請求項１８】
前記第２の前記複数の様々に処分可能なおよび／または再利用可能な材料は、合成材料、または技術的サイクルで処分または再利用できる材料からなり、または、
前記第２の前記異なる利用群は、合成材料、および／または技術的サイクルで処分または再利用できる材料を含むものである、
請求項１乃至１７のいずれかに記載の織物基材。
【請求項１９】
前記第１の前記複数の様々に処分可能なおよび／または再利用可能な材料、および前記第２の前記複数の様々に処分可能なおよび／または再利用可能な材料は、異なる技術のサイクルにおいて処分および／または再利用でき、または、
前記異なる利用群の材料の各々は、異なる技術的サイクルにおいて処分および／または再利用できるものである、
請求項１乃至１６のいずれかに記載の織物基材。
【請求項２０】
ドビー、ジャカード、レノ、フロール、ロッドまたはランセットの技術における織布として製作される、請求項１乃至１９のいずれかに記載の織物基材。
【請求項２１】
シート・カバー用、家具用、衣類用、機能性、保護用、安全用、壁被覆用、フロアカバー用、または医療用の織物もしくは布地としての、または、シート・カバー用、家具用、衣類用、機能性、保護用、安全用、壁被覆用、フロアカバー用、または医療用の織物もしくは布地の構成要素としての、請求項１乃至２０のいずれかに記載の織物基材の使用。
【請求項２２】
全ての経糸および横糸の全体の前記第３の部分の経糸または横糸（Ｓ１（３））を破壊するために化学的なおよび／または物理的な方法を実行するステップと、
全ての経糸および横糸の全体の前記第２の部分の経糸（Ｋ１（２）、Ｋ２（２）、Ｋ３（２）、Ｋ４（２）、Ｋ５（２）、Ｋ６（２））および／または横糸（Ｓ１（２）、Ｓ２（２））を、全ての経糸および横糸の全体の前記第１の部分の前記経糸（Ｋ１（１）、Ｋ２（１）、Ｋ３（１）、Ｋ４（１）、Ｋ５（１）、Ｋ６（１））および／または横糸（Ｓ１（１）、Ｓ２（１））から分離するステップと、
を含む、請求項１乃至２０のいずれかに記載の織物基材を処理する方法。
【請求項２３】
前記分離の後で、前記第２の部分の経糸および／または横糸は、前記第１の部分の経糸および横糸とは別に、処分および／または再利用されるものである、請求項２２に記載の方法。
【発明の詳細な説明】
【技術分野】
【０００１】
本発明は、複数の異なる処分可能なおよび／または再利用可能な材料、および／または種々の利用群（グループ）から選択された複数の処分可能なおよび／または再利用可能な材料を含む、経糸群（Kette：ワープ）および横糸群（Schuss：ウェフト）からなる織物基材（Textilsubstrat：繊維基材）、そのような織物基材の使用、およびそのような織物基材を処理または再生する（Aufarbeiten）方法に関する。
【背景技術】
【０００２】
織物基材は、主に消費財として設計され、予定通りの使用の後に通常は処分または廃棄処分されて、それらを形成する材料がもはや使用または再利用されないようにされる。ゴミの埋立またはゴミの焼却での処分が指定される。幾つか事例では、主に、高価な材料で形成された織物基材の場合、例えば、織物基材の引き裂き（各繊維成分への分解）は、比較的簡単なプロセスとして確立されている。熱可塑性ポリマーで形成された織物基材の場合、熱変形は、明白な解決策として一般的に受け入れられている。前述のプロセスは、使用済み織物基材の再処理に使用され、織物基材に含まれる材料の再利用（リサイクル）を可能にする。しかし、そのような再処理方法は、多かれ少なかれ複雑であり、それらが確かにそれぞれの材料の回収をもたらすが品質は低くなる（それぞれの確認用の複製の織物基材の製造中の材料の状態と比較して）という特性を有する。従って、そのような再処理方法で得られたその材料が、新しい織物基材の製造に再び使用された場合、これらの新しい織物基材は、多くの場合、同じ再処理（再利用）方法による更なる再処理にもはや適さず、通常は、例えばゴミの廃棄または焼却によって処分されなければならない。
【０００３】
“リサイクル能力のある”（kreislauffaehige）織物基材も知られている。この文脈における“リサイクル能力のある”は、織物基材に含まれる材料の再利用、またはこれらの材料の性質的または本質的な復元が、購入時の品質の減損を受け入れる必要なく可能であること、を意味する。例えば、ここで、生物的に分解可能な織物基材は、土壌に利益をもたらし、従って“自然のサイクル”（自然の循環）を経ることができることが、言及される。別の例は、“技術的サイクル”（技術的循環）でリサイクル可能な材料の織物基材であり、例えば、ポリアミド６からなる織物基材は、化学的（従って“技術的”）プロセスによってポリマー前駆体に戻すことができる。
【０００４】
“エンドレス”な（永遠の）自然のまたは技術的なサイクルで循環させることができるように（即ち、連続的に繰り返されるように）適合化されたリサイクル能力のある織物基材が、知られている。このような織物基材は、通常、単一の品種であり、例えば、天然繊維または天然化学繊維、ポリマーまたは類似のポリマー群（ポリマーおよびコポリマー）で組み立てられまたは構成された単一の品種である。これらの織物基材が幾つかの材料の混合物を含んでいる場合、これらの材料は、全ての材料が共に生分解性のものであるか（これは、例えば、ウールおよび再生セルロース製の織物基材の場合である）または技術的処理で再利用可能である（これは、例えば、ポリマーおよびコポリマー製の織物基材を用いる場合である）ように、通常は選択される。
【０００５】
生物的サイクル（生物循環）に適した織物基材の場合、織物基材に含まれる繊維の純度と、例えば染料および平滑（光沢）仕上げ剤として使用される添加剤とに対して、非常に高い要求がある。そのような織物基材が生物的サイクルに関連して満たさなければならない要件は、食品が満たすべき要件とほぼ同じくらい高い。生物的サイクルに全体として適した形態で織物基材を設計しようとすると、しばしば、織物基材の他の望ましい特性は、条件付きでまたは増加されたコストでのみ達成できるという欠点を有する。例えば、シート（座席）カバーとして使用される織物基材が排他的に天然繊維または天然化学繊維またはこれらの繊維の混合物で形成されて、この織物基材が確実に生物的サイクルに適したものとなるようにする場合に、この織物基材がさらにシート・カバーの場合に望まれる摩擦抵抗に対する高い要求を確実に満たすことができるようにするために、織物基材の組立または構成に複雑で相応に高いコストが要求される。
【０００６】
また、技術的サイクルでの後処理に適した材料（例えば、高分子材料）で形成された織物基材は、特定の機能に関してそれらの材料特性の結果としての欠点と関連している。純粋なポリマー材料は、例えば、吸湿性、水分の緩衝（バッファリング）、計量された冷却、または熱輸送（移送）に関して、望ましい程度に座席装置用の被覆材料によって満たされるべき要求を、満たすことができない。
【０００７】
また、技術的な起源の繊維および天然（起源）の繊維を含有する織物基材が知られている。例えば、技術的起源の材料の繊維と天然（起源）繊維の混合物を紡ぐことによって製造された糸を含む織物基材が知られている。また、特定の経糸群（ワープ）および横糸群（ウェフト）からなる織物基材は、各天然（起源）の材料と技術的起源の材料の混合物で形成され、それによって、特定の経糸および／または横糸がそれぞれ天然（起源）の材料で形成され、その他の経糸および／または横糸が技術的起源の材料で形成される。それぞれ異なる材料の混合物を含むそのような織物基材は、“ハイブリッド”（混合型）とも称され、それは特に異なる材料の混合物であるので、特に広い範囲の適用例をカバーすることができる。しかし、再処理に関して、既知の“ハイブリッド”は、自然のまたは技術的なサイクルでの再利用が、特に異なる材料の混合物であることに起因して、困難であり阻まれる、という欠点を有する。これらの織物基材は、通常、単一の（自然のまたは技術的な）サイクルにおける全体としての織物基材の処分（処理）および／または再利用が通常不可能なまたは非常に高価な形態で、互いに異なる材料の混合物を含んでいる。通常、そのような織物基材では、その混合物に含まれる異なる材料が、最初に互いに分離されなければならず、その異なる材料は、その後で異なるプロセスで互いに別々に処理され、他の材料の不所望な添加剤を概して含まないようにすることができる。しかし、通常の織物基材では、互いに異なる材料の分離は、通常、非常に高価である。それにもかかわらず、純粋なウール製のカーペットは生物的再利用（リサイクル）に適していない。その理由は、そのカーペットは、非生分解性の手段（例えば、非生分解性の染料または防汚または防炎のための手段）を設けることができるからである。大部分のカーペットは、技術的な材料で形成される。例えば、フィット・カーペットは、有用側（パイル側とも称する）にポリオレフィン、ポリエステルまたはポリアミドのようなポリマーとの組合せで、ビチューメンまたはポリウレタンを通常含む背面構造を有する。異なるポリマーの中でも、そのようなカーペットは技術的サイクルでの処理に適していない。かなりの費用を受け入れることによってのみ、少なくとも或る複数の成分、例えばカーペット裏地からカーペット・パイルを、機械的におよび／または化学的に分離し、それに応じて処理することが可能である。
【先行技術文献】
【特許文献】
【０００８】
【特許文献１】米国特許第４５７４１０７号
【特許文献２】特開２００４−０６０３０９号公報
【発明の開示】
【０００９】
本発明の目的は、前述の欠点をなくし、様々に処分可能なおよび／または再利用可能な（即ち、互いに別々に、例えば、異なるサイクルで）複数の異なる材料であって、それら異なる材料が互いに別々に処分可能な可能および／または再利用可能であるような簡単な形態でその異なる材料が互いに分離できる織物基材の安価な処理を可能にする複数の異なる材料を含む、織物基材を実現することである。さらに、そのような織物基材の使用と、そのような織物基材を処理するための、対応する方法とが実現される。様々に処分可能なおよび／または再利用可能な材料は、異なる“利用群（または再利用群）”から選択することができる。
【００１０】
１つの利用群（または再利用群）は、この文脈では、異なる複数の材料の１つのグループであるが、それにもかかわらず廃棄または再利用の前に互いに分離する必要のないように一緒に廃棄もしくは処分および／または再利用することができる複数の材料の１つのグループとして理解されるべきである。
【００１１】
前述の目的または課題は、請求項１の特徴を有する織物基材（以下、“変形例１による織物基材”と称する）によって、および請求項２の特徴を有する織物基材（以下、“変形例２による織物基材”）によって、達成または解決される。さらに、その目的または課題は、請求項２１の特徴を有する本発明による織物基材の使用によって、および請求項２２の特徴を有する方法によって、達成または解決される。
【００１２】
変形例１による織物基材は、経糸および横糸からなり、複数の様々に処分可能なおよび／または再利用可能な材料、または複数の異なる利用群から選択された複数の処分可能なおよび／または再利用可能な材料を含んでいる。この場合、経糸群は複数の経糸を含み、横糸群は複数の横糸を含んでいる。ここで、
−  全ての経糸および横糸の全体、の第１の部分集合（Teilmenge：subset）（以下、“第１の部分”と称する）は、１本または複数（本）の経糸および１本または複数の横糸を含み、また、その第１の部分の各経糸およびその第１の部分の各横糸は、第１の、複数の様々に処分可能なおよび／または再利用可能な材料、および／または第１の複数の異なる利用群から選択された１種の処分可能なおよび／または再利用可能な材料、からなり、
−  全ての経糸および横糸の全体、の第２の部分集合（以下、“第２の部分”と称する）は、１本または複数の経糸か、または１本または複数の経糸と１本または複数の横糸の双方、のいずれかを含み、また、第２の部分の各経糸（は）、さらに（および）第２の部分が１本または複数の横糸を含む場合には第２の部分の各横糸は、第２の、複数の様々に処分可能なおよび／または再利用可能な材料、および／または第２の複数の異なる利用群から選択された１種の処分可能なおよび／または再利用可能な材料からなり、
−  各経糸は複数の横糸と交差し、各横糸は複数の経糸と交差して、経糸群と横糸群が一緒に１つの層を形成し、その層は一方の側に第１の面を有し他方の側に第１の面と反対側に位置する第２の面を有する。
【００１３】
本発明によれば、変形例１による織物基材の構成は、次の形態のものである。即ち、全ての経糸および横糸の全体、の第３の部分集合（以下、“第３の部分”と称する）が、１本または複数本の横糸か、または１本または複数の経糸と１本または複数の横糸の双方、のいずれかを含み、また、第３の部分の各横糸（が）、さらに（および）第３の部分が１本または複数の経糸を含む場合には第３の部分の各経糸が、破壊可能な材料からなる形態のものである。さらに、その層が有する少なくとも１つの領域を通して、第１の部分の１本または複数の経糸、第１の部分の１本または複数の横糸、および第２の部分の１本または複数の経糸が伸びる。ここで、
−  その層の少なくとも１つの領域を通って伸びる第１の部分の上述の経糸の各個々の糸は、その層の少なくとも１つの領域において第１の部分の少なくとも１本の横糸とは（に対して）その（横糸の）第２の面の方を向いた側（zugewanten Seite：に対向する側）で交差し、
−  その層の少なくとも１つの領域を通って伸びる第２の部分の上述の経糸の各個々の糸は、その層の少なくとも１つの領域を通して伸びる第１の部分の上述の横糸の各個々の糸とは（に対して）その（横糸の）第１の面の方を向いた側で交差し、
−  第３の部分は、その層の少なくとも１つの領域を通して伸びる少なくとも１本の横糸を含み、また、その少なくとも１本の横糸が、その層の少なくとも１つの領域において、第１の部分の少なくとも１本の経糸とは（に対して）その（経糸の）第２の面の方を向いた側で交差し、第２の部分の少なくとも１本の経糸とは（に対して）その（経糸の）第１の面の方を向いた側で交差して、第２の部分の上述の少なくとも１本の経糸がその層の少なくとも１つの領域において第１の部分に結合されるように、配置され、
−  第３の部分のその少なくとも１本の横糸の破壊可能な材料は、第２の部分がその層の少なくとも１つの領域においてもはや第１の部分に結合されないように、化学的および／または物理的方法によって破壊することができる。
【００１４】
従って、織物基材は、少なくとも２種の様々に処分可能なおよび／または再利用可能な材料または少なくとも２つの異なる利用群から選択された複数の材料を含んでいる。これに関連して、それぞれ様々に処分可能なおよび／または再利用可能な材料がそれぞれ織物基材において異なる経糸および／または異なる横糸に存在することが、適切である。その結果、様々に処分可能なおよび／または再利用可能な材料は、織物基材において空間的に分離され、即ち異なる複数の経糸および／または複数の横糸の間に分散配置される。様々に処分可能なおよび／または再利用可能な材料を分離するためには、例えば、それぞれの経糸および／または横糸を分離できるようにすれば充分である。
【００１５】
この場合、全ての経糸および横糸の全体の第１の部分に関連するそれぞれの経糸および横糸（即ち、“第１の部分の経糸および横糸”）が共にそれぞれ処分可能および／または再利用可能である、と仮定する。同様に、全ての経糸および横糸の全体の第２の部分に関連するそれぞれの経糸および横糸（即ち、“第２の部分の経糸および横糸”）が共にそれぞれ処分可能および／または再利用可能である、と仮定する。一方、第１の部分のそれぞれの経糸および横糸と、第２の部分のそれぞれの経糸および／または横糸とは、異なる方法で、例えば異なるサイクルで、それぞれ処分可能および／または再利用可能である。
【００１６】
本発明によれば、第１の部分のそれぞれの経糸および横糸と、第２の部分の経糸および／または横糸とは、層の少なくとも１つの領域において、互いにおよび第１の面および第２の面に対して特定の形態で、配置される。層の少なくとも１つの領域を通って伸びる第２の部分の経糸の各個々の１本の経糸が、層の少なくとも１つの領域を通って伸びる第１の部分の横糸の各個々の１本の横糸と、その第１の面の方を向いた側で交差するので、第２の部分のそれぞれの経糸は、少なくとも１つの領域において同じ側で排他的に第１の部分のそれぞれの横糸と交差することとなり、従って、少なくとも１つの領域において、第１の部分のそれぞれの横糸によって結合されたりまたは織物基材において保持されたりしないものとなる。
【００１７】
層の少なくとも１つの領域を通って伸びる第１の部分の経糸中の各個々の１本の経糸が、層の少なくとも１つの領域において、第１の部分の少なくとも１本の横糸と、その第２の面の方を向いた側で交差するので、さらに、第１の部分のそれぞれの経糸および第２の部分のそれぞれの経糸が、少なくとも１つの領域において、それぞれ異なる側で第１の部分の少なくとも１本の横糸と交差すること、が達成される。第１の部分の横糸が、第１の部分の経糸および第２の部分の経糸と交差するので、横糸群および横糸群におけるこのタイプの交差は、少なくとも１つの領域において、第１の部分のそれぞれの横糸が、第１の部分のそれぞれの経糸と第２の部分のそれぞれの経糸との間に空間的分割（分離）を形成する、という効果を有する。この空間的分離は、第１の部分のそれぞれの経糸および横糸が、単純な形態でそれぞれの経糸から分離できるものであるための、基本的なまたは重要なまたは必須の要件である。
【００１８】
本発明によれば、経糸および横糸の全体の第３の部分は、少なくとも１つの領域において、第１の部分の経糸および横糸と、第２の部分の経糸および／または横糸とを互いに結合させる機能を有する。変形例１による織物基材の場合、この結合が達成されることによって、第３の部分は、層の少なくとも１つの領域を通って伸びる少なくとも１本の横糸を含み、それ（第３の部分または少なくとも１本の横糸）は、第３の部分の少なくとも１本の横糸が、層の少なくとも１つの領域において、第１の部分の少なくとも１本の経糸と、その第２の面の方を向いた側で交差し、第２の部分の少なくとも１本の経糸と、その第１の面の方を向いた側で交差する形態で、配置される。第３の部分の少なくとも１本の横糸は、少なくとも１つの領域において、層の第１の面と第２の面の間の第１の部分のそれぞれの経糸および第２の部分のそれぞれの経糸を区切り、従って、第１の部分の経糸および横糸と、第２の部分のそれぞれの経糸および／または横糸とが、層における少なくとも１つの領域に保持され、従って層において共に一緒に保持される。
【００１９】
第３の部分の各経糸または第３の部分の各横糸が破壊可能な材料からなり、また、第３の部分の少なくとも１本の横糸の破壊可能な材料が、化学的および／または物理的な方法によって、第２の部分が層の少なくとも１つの領域においてもはや第１の部分に結合されることがない形態で、破壊することができるので、それぞれの化学的および／または物理的な方法の適用によって、織物基材は、少なくとも１つの領域において、第１の部分のそれぞれの経糸および横糸を第２の部分のそれぞれの経糸から空間的に分離することが可能となる状態に移行する。織物基材における第３の部分の少なくとも１本の横糸が化学的および／または物理的な方法の適用によって破壊された場合、第３の部分の少なくとも１本の横糸によって、織物基材において互いに結合された第１の部分および第２の部分のそれぞれの経糸は、今や少なくとも１つの領域において機械的に分離できるようになる。第２の部分のそれぞれの経糸が、少なくとも１つの領域において第１の部分の横糸と、その第１の面の方を向いた側で交差するので、少なくとも１つの領域において第３の部分の少なくとも１本の横糸が破壊された後で、第２の部分のそれぞれの経糸は、第１の面の方向に第１の部分のそれぞれの経糸および横糸から取り外すまたは取り除くことができ、従って、分離することができる。
【００２０】
変形例２による織物基材は、横糸群および横糸群からなり、複数の様々に処分可能なおよび／または再利用可能な材料、または、異なる利用群から選択された複数の処分可能なおよび／または再利用可能な材料を含んでいる。この場合、経糸群は複数の経糸を含み、横糸群は複数の横糸を含んでいる。ここで、
−  全ての経糸および横糸の全体、の第１の部分集合（以下、“第１の部分”と称する）は１本または複数の経糸と、１本または複数の横糸とを含み、また、第１の部分の各経糸および第１の部分の各横糸は、第１の、複数の様々に処分可能なおよび／または再利用可能な材料、および／または第１の複数の異なる利用群から選択された１種の処分可能なおよび／または再利用可能な材料、からなり、
−  全ての経糸および横糸の全体、の第２の部分集合（以下、“第２の部分”と称する）は１本または複数の横糸か、または１本または複数の経糸と１本または複数の横糸の双方、のいずれかを含み、また、第２の部分の各経糸（は）、さらに第２の部分が１本または複数の横糸を含む場合には第２の部分の各横糸は、第２の、複数の様々に処分可能なおよび／または再利用可能な材料、または第２の異なる複数の利用群から選択された１種の処分可能なおよび／または再利用可能な材料からなり、各経糸は複数の横糸と交差し、各横糸は複数の経糸と交差して、経糸群と横糸群が一緒に１つの層を形成し、その層は一方の側に第１の面を有し第１の面と他方の側に第１の面と反対側に位置する第２の面を有する。
【００２１】
本発明によれば、変形例２による織物基材の構成は、次の形態のものである。即ち、全ての経糸および横糸、の全体の第３の部分が、１本または複数本の経糸か、または１本または複数の経糸と１本または複数の横糸の双方のいずれかを含み、また、第３の部分の各経糸が、さらに（および）第３の部分が１本または複数の横糸を含む場合には第３の部分の各横糸が、破壊可能な材料からなる形態のものである。さらに、その層が有する少なくとも１つの領域を通して、第１の部分の１本または複数の経糸、第１の部分の１本または複数の横糸、および第２の部分の１本または複数の横糸が伸びる。ここで、
−  層の少なくとも１つの領域を通って伸びる第１の部分の上述の横糸の各個々の糸が、層の少なくとも１つの領域において、第１の部分の少なくとも１本の経糸と、その第２の面の方を向いた側で交差する。
−  層の少なくとも１つの領域を通って伸びる第２の部分の上述の横糸の各個々の糸が、層の少なくとも１つの領域を通って伸びる第１の部分の上述の経糸の各個々の糸と、その第１の面の方を向いた側で交差し、
−  第３の部分は、その層の少なくとも１つの領域を通って伸びる少なくとも１本の経糸を含み、また、それ（第３の部分または少なくとも１本の経糸）は、その第３の部分のその少なくとも１本の経糸が、その層の少なくとも１つの領域において、第１の部分の少なくとも１本の横糸と、その第２の面の方を向いた側で交差し、第２の部分の少なくとも１本の横糸と、その第１の面の方を向いた側で交差して、第２の部分の上述の少なくとも１本の横糸がその層の少なくとも１つの領域において第１の部分に結合され、
−  第３の部分の少なくとも１本の経糸の破壊可能な材料が、化学的および／または物理的な方法によって破壊することができて、第２の部分が、その層の少なくとも１つの領域においてもはや第１の部分に結合されなくなる。
【００２２】
変形例２による織物基材は、変形例１による織物基材とは、変形例２による織物基材におけるそれぞれの横糸の配置または機能が、変形例１による織物基材におけるそれぞれの経糸の配置または機能に対応し、変形例２による織物基材におけるそれぞれの経糸の配置または機能が、変形例１による織物基材におけるそれぞれの横糸の配置または機能に対応する、という点で、実質的に異なる。従って、変形例１による織物基材の経糸または横糸に関連して言及した特性および利点は、同様に、変形例２による織物基材の横糸または経糸に割り当てられる特性および利点に対応する。変形例１による織物基材とは異なり、全ての経糸および横糸の全体の第３の部分は、破壊可能な材料からなる少なくとも１本の経糸を含み、これ（経糸）には、第３の部分の少なくとも１本の経糸が破壊されない限りは、第１の部分の経糸および第２の部分の経糸が、層の少なくとも１つの領域において互いに結合される、という効果がある。しかし、第３の部分の少なくとも１本の経糸が化学的および／または物理的な方法の適用の期間に破壊された場合、第２の部分の横糸は少なくとも１つの領域においてもはや第１の部分の横糸に結合されることがなくなって、第２の部分の横糸が、少なくとも１つの領域において第１の部分の経糸および横糸から分離できるようになっている（変形例１による織物基材の場合の、第２の部分の経糸の分離と同様）。
【００２３】
変形例１による織物基材の一実施形態は、次の特徴を有する。即ち、第２の部分は層の少なくとも１つの領域を通って伸びる複数の経糸を含み、第２の部分は層の少なくとも１つの領域を通って伸びる少なくとも１本の横糸を含み、第２の部分のその１本の横糸は、層の少なくとも１つの領域において、第２の部分の１本または複数の経糸と、その第１の面の方を向いた側で交差し、第２の部分の１本または複数の経糸と、その第２の面の方を向いた側で交差し、また、層の少なくとも１つの領域を通って伸びる第２の部分のその経糸の各々は、第１の面の方を向いた側で、（ｉ）第２の部分の少なくとも１本の横糸、（ii）第３の部分の少なくとも１本の横糸、の中の少なくとも１本の横糸によって交差される。この実施形態の場合、第２の部分の複数の経糸は、層の少なくとも１つの領域において、第２の部分の経糸と、その第１の面の方を向いた側で交差する１本または複数の横糸によって、層において保持される。しかし、この目的のために、第３の部分の少なくとも１本の横糸は、第２の部分の全ての経糸と、その第１の面の方を向いた側で交差する必要はない。また、層の少なくとも１つの領域を通って伸びる第２の部分の少なくとも１本の横糸によって、その第１の面の方を向いた側で交差される第２の部分の経糸は、層の少なくとも１つの領域において第２の部分のこの少なくとも１つの横糸によって、排他的に保持され、第２の部分の少なくとも１本の横糸が層の少なくとも１つの領域において保持され、それによって、これ（横糸）は、第２の部分の１本または複数の経糸と、その第１の面の方を向いた側で、および第２の部分の１本または複数の経糸と、その第２の面の方を向いた側で交差する。また、代替形態として、第２の部分の１本の経糸は、層の少なくとも１つの領域において、第３の部分の少なくとも１本の横糸と、第２の部分の少なくとも１本の横糸の双方によって、その第１の面の方を向いた側で交差され、従って、層の少なくとも１つの領域において確実にしっかりと保持される。第３の部分の少なくとも１本の経糸が破壊された場合、第２の部分の経糸および第２の部分の少なくとも１本の横糸は、層の少なくとも１つの領域において、第１の部分のそれぞれの経糸および横糸から第１の面の方向に取り外しまたは取り除きそれによって分離することができる。この場合、第２の部分の経糸および第２の部分の少なくとも１本の横糸は、第３の部分の少なくとも１本が破壊された後で、第１の部分のそれぞれの経糸および横糸から個々に分離することができ、特に、第２の部分の経糸は、一方の側で、第２の部分の少なくとも１本の横糸によって交差されるに過ぎず、従って、その少なくとも１本の横糸によって一緒に保持することができずに、第２の部分の複数の経糸と第２の部分の少なくとも１本の横糸とが共同で安定な平坦に構成されたユニット（単位）を形成する形態となる。
【００２４】
変形例１による織物基材の前述の一実施形態の別の展開は、次の特徴を有する。即ち、第１の部分は、層の少なくとも１つの領域を通って伸びる複数の経糸を含み、第３の部分の少なくとも１本の横糸が、少なくとも１つの領域においてその複数の経糸と、その第２の面の方を向いた側で交差し、また、第１の部分は、層の少なくとも１つの領域を通って伸びる１本または複数の横糸を含み、その１本または複数の横糸は、層の少なくとも１つの領域において、層の少なくとも１つの領域を通って伸びる第１の部分のその複数の経糸と、その第１の面の方を向いた側で交差する。この場合、第１の部分の経糸は、層の少なくとも１つの領域において、それぞれ、第３の部分の少なくとも１本の横糸によって第２の部分の経糸および横糸に結合される。第３の部分の少なくとも１本の横糸が、化学的および／または物理的な方法の適用によって破壊された場合、第１の部分のそれぞれの経糸および横糸は、層の少なくとも１つの領域において、もはや第２の部分の経糸および横糸に結合されなくなる。この場合、第１の部分の経糸は、第１の部分の横糸によって第２の部分の経糸から空間的に分離され、特に、第１の部分の横糸は、層の少なくとも１つの領域において、第２の部分の経糸と、その第２の面の方を向いた側で、および第１の部分の経糸と交差する。第３の部分の少なくとも１本の横糸が破壊された後で、第１の部分のそれぞれの経糸および横糸は、層の少なくとも１つの領域において、第２の部分のそれぞれの経糸および横糸から第２の面の方向に取り外すことができ、従って分離することができる。この例では、第１の部分の経糸および横糸は、第２の部分のそれぞれの経糸および横糸から個々に分離することができ、特に、第１の部分の経糸は、同じ側でそれぞれ第１の部分の横糸によって交差され、従って、第１の部分の横糸によって一緒に保持することができずに、第１の部分の経糸および横糸が共同で安定な平坦に構成されたユニット（単位）を形成する形態となる。
【００２５】
変形例１による織物基材の別の実施形態は、次の特徴を有する。即ち、第１の部分は、層の少なくとも１つの領域を通って伸びる複数の経糸を含み、第１の部分は、層の少なくとも１つの領域を通って伸びる少なくとも２本の横糸を含み、ここで、第１の部分の少なくとも２本の横糸の各横糸は、層の少なくとも１つの領域において、第１の部分の１本または複数の経糸と、その第１の面の方を向いた側で交差し、第１の部分の１本または複数の経糸と、その第２の面の方を向いた側で交差して、層の少なくとも１つの領域を通って伸びる第１の部分のその経糸の各個々の糸が、層の少なくとも１つの領域において、第１の面の方を向いた側で第１の部分の少なくとも２本の横糸のうちの１本によって交差され、第２の面の方を向いた側で第１の部分の少なくとも２本の横糸のうちの他の１本によって交差されるようになっている。この場合、第１の部分の経糸および横糸は、層の少なくとも１つの領域において、第１の部分の経糸および横糸が共同で安定な平坦に構成されたユニット（単位）を形成する形態で、互いに交差する。第３の部分の少なくとも１本の横糸によって、このユニットは、全体として、第２の部分のそれぞれの経糸および横糸に結合され、第３の部分の少なくとも１本の横糸が破壊された後で、第２の部分の経糸および横糸から第２の面の方向に取り外すことができる。これによって、第２の部分の分離がかなり簡単になる。
【００２６】
変形例１による織物基材の前述の実施形態の別の展開は、次の特徴を有する。即ち、第２の部分は、層の少なくとも１つの領域を通って伸びる複数の経糸を含み、その複数の経糸は、第３の部分の少なくとも１本の横糸によって、その第１の面の方を向いた側で交差される。この場合、第１の部分の経糸および横糸は、それぞれ、層の少なくとも１つの領域において、第１の部分の経糸および横糸が共同で安定な平坦に構成されたユニット（単位）を形成する形態で、互いに交差する。第２の部分の全ての経糸は、層の少なくとも１つの領域において、第３の部分の少なくとも１本の横糸によってこのユニットに個々に結合される。第３の部分の少なくとも１本の横糸が化学的および／または物理的な方法の適用によって破壊された場合、第２の部分の経糸は、第１の部分の経糸および横糸から個々に分離して取り外すことができる。従って、この場合、第３の部分の少なくとも１本の横糸が層の少なくとも１つの領域において破壊された後で、織物基材は、第２の部分の個々の経糸と、互いに交差する第１の部分の経糸および横糸で形成されたそのユニットとに分解することができる。
【００２７】
変形例１による織物基材の前述の実施形態の別の展開は、次の特徴を有する。即ち、第２の部分は、層の少なくとも１つの領域を通って伸びる複数の経糸を含み、第２の部分は、層の少なくとも１つの領域を通って伸びる少なくとも１本の横糸を含み、第２の部分のその少なくとも１本の横糸は、層の１つの領域において第２の部分の１本または複数の経糸と、その第１の面の方を向いた側で交差し、また、第２の部分の１本または複数の経糸と、その第２の面の方を向いた側で交差する。層の少なくとも１つの領域を通って伸びる第２の部分のその経糸の各経糸は、第１の面の方を向いた側で、（ｉ）第２の部分の少なくとも１本の横糸、（ii）第３の部分の少なくとも１本の横糸、の中の少なくとも１本の横糸によって、交差される。この場合、第１の部分の経糸および横糸は、層の少なくとも１つの領域において、第１の部分の経糸および横糸が共同で安定な平坦に構成されたユニット（単位）を形成する形態で、互いに交差する。第２の部分のそれぞれの経糸は、層の少なくとも１つの領域において、第２の部分の経糸と、その第１の面の方を向いた側で交差する１本または複数の横糸によって、このユニットに結合される。しかし、この目的のために、第３の部分の少なくとも１本の横糸は、第２の部分の全ての経糸と、その第１の面の方を向いた側で交差する必要はない。第２の部分の経糸は、層の少なくとも１つの領域を通って伸びる第２の部分の少なくとも１本の横糸によって、その第１の面の方を向いた側で交差され、第２の部分の経糸は、層の少なくとも１つの領域において第２の部分のこの少なくとも１本の横糸によって、排他的に保持されるようにすることができる。第２の部分のこの少なくとも１本の横糸は層の少なくとも１つの領域において保持される。
【００２８】
それによって、それ（横糸）は、第２の部分の１本または複数の経糸と、その第１の面の方を向いた側で、および第２の部分の１本または複数の経糸と、その第２の面の方を向いた側で交差する。代替形態として、第２の部分の１本の経糸は、層の少なくとも１つの領域において、第３の部分の少なくとも１本の横糸によって、および第２の部分の少なくとも１本の横糸によって、その第１の面の方を向いた側で交差されるようにすることができ、従って、層の少なくとも１つの領域において保持することができる。第３の部分の少なくとも１本の横糸が破壊された場合、第２の部分の経糸および第２の部分の少なくとも１本の横糸は、層の少なくとも１つの領域において、第１の部分のそれぞれの経糸および横糸から、第１の面の方向に取り外すことができ、従って分離することができる。この場合、少なくとも１本の横糸が破壊された後で、第２の部分の経糸と、第２の部分の少なくとも１本の横糸とは、第１の部分のそれぞれの経糸および横糸から、個別に分離することができ、特に、第２の部分の経糸は、それぞれ、１つの側でだけ第２の部分の少なくとも１本の横糸によってのみ交差され、従って、第２の部分の少なくとも１本の横糸によって一緒に保持されることがなく、第２の部分の経糸および第２の部分の少なくとも１本の横糸が共同で安定な平坦に構成さたユニット（単位）を形成する形態となる。従って、本発明において、第３の部分の少なくとも１本の横糸が、層の少なくとも１つの領域において破壊された後で、織物基材は、第２の部分の個々の経糸および横糸と、互いに交差する第１の部分の経糸および横糸で形成されたそのユニットとに分解することができる。
【００２９】
変形例１による織物基材の前述の実施形態の別の展開は、次の特徴を有する。即ち、第２の部分は、層の少なくとも１つの領域を通って伸びる複数の経糸を含み、第２の部分は、層の少なくとも１つの領域を通って伸びる少なくとも２本の横糸を含み、ここで、第２の部分の少なくとも２本の横糸の各横糸は、層の少なくとも１つの領域において、第２の部分の１本または複数の経糸と、その第１の面の方を向いた側で、および第２の部分の１本または複数の経糸と、その第２の面の方を向いた側で交差して、層の少なくとも１つの領域を通って伸びる第２の部分の経糸の各個々の１本が、層の少なくとも１つの領域において、第１の面の方を向いた側で第２の部分の少なくとも２本の横糸のうちの１本によって、および第２の面の方を向いた側で第２の部分の少なくとも２本の横糸の他の１本によって交差され、また、第３の部分の少なくとも１本の横糸が、層の少なくとも１つの領域を通って伸びる第２の部分の１本または複数の経糸と、その第１の面の方を向いた側で、および層の少なくとも１つの領域を通って伸びる第１の部分の１本または複数の経糸と、その第２の面の方を向いた側で交差するようにされる。
【００３０】
この場合、第１の部分の経糸および横糸は、層の第１の領域において、第１の部分の経糸および横糸が共同で安定な平坦に構成されたユニット（単位）（以下、“第１のユニット”と称する）を形成する形態で、互いに交差する。これに対応して、第２の部分の経糸および横糸は、層の少なくとも１つの領域において、第２の部分の経糸および横糸が共同で安定な平坦に構成されたユニット（単位）（以下、“第２のユニット”と称する）を形成する形態で、互いに交差する。これらの２つのユニットに含まれる第１の部分または第２の部分の経糸は、２つのユニットが層の少なくとも１つの領域において互いに結合される形態で、第３の部分の少なくとも１本の横糸によって交差される。従って、この場合、第３の部分の少なくとも１本の横糸が層の少なくとも１つの領域において破壊された後で、織物基材は、互いに交差する第１の部分の経糸および横糸で形成されたその“第１のユニット”と、互いに交差する第２の部分の経糸および横糸で形成されたその“第２のユニット”とに分解することができる。このようにして、第１および第２の部分は、特に効率的に互いに分離することができる。
【００３１】
変形例２による織物基材の種々の実施形態について次に説明する。その実施形態の、変形例１による織物基材の上述の実施形態との相違点は、変形例２による織物基材の実施形態におけるそれぞれの横糸の配置および機能が、変形例１による織物基材の実施形態におけるそれぞれの経糸の配置および機能に対応し、また、変形例２による織物基材の実施形態におけるそれぞれの経糸の配置および機能が、変形例１による織物基材の実施形態におけるそれぞれの横糸の配置および機能に対応することである。変形例１による織物基材の実施形態の経糸または横糸に関連して上述した特性および利点は、結果的に、変形例２による織物基材の実施形態の横糸または経糸に割り当てられた特性および利点に、同様に対応する。
【００３２】
変形例２による織物基材の一実施形態は、次の特徴を有する。即ち、第２の部分は、層の少なくとも１つの領域を通って伸びる複数の横糸を含み、第２の部分は、層の少なくとの１つの領域を通って伸びる少なくとも１本の経糸を含み、第２の部分のその少なくとも１本の経糸は、層の少なくとも１つの領域において、第２の部分の１本または複数の横糸と、その第１の面の方を向いた側で交差し、第２の部分の１本または複数の横糸と、その第２の面の方を向いた側で交差し、層の少なくとも１つの領域を通って伸びる第２の部分のその横糸の各々は、第１の面の方を向いた側で、（ｉ）第２の部分の少なくとも１本の経糸、（ii）第３の部分の少なくとも１本の経糸、の中の少なくとも１本によって、交差される。
【００３３】
変形例２による織物基材の前述の実施形態の別の展開は、次の特徴を有する。第１の部分層は、層の少なくとも１つの領域を通って伸びる複数の横糸を含み、第３の部分の少なくとも１本の経糸が、層の少なくとも１つの領域においてその複数の横糸と、その第２の面の方を向いた側で交差し、また、第１の部分は、層の少なくとも１つの領域を通って伸びる１本または複数の経糸を含み、その１本または複数の経糸は、層の少なくとも１つの領域において、層の少なくとも１つの領域を通って伸びる第１の部分のその横糸と、その第１の面の方を向いた側で交差する。
【００３４】
変形例２による織物基材の別の実施形態は、次の特徴を有する。即ち、第１の部分は、層の少なくとも１つの領域を通って伸びる複数の横糸を含み、また、第１の部分は、層の少なくとも１つの領域を通って伸びる少なくとも２本の経糸を含み、第１の部分のその少なくとも２本の経糸の各々は、層の少なくとも１つの領域において第１の部分の１本または複数の横糸と、その第１の面の方を向いた側で交差し、第１の部分の１本または複数の横糸と、その第２の面の方を向いた側で交差して、層の少なくとも１つの領域において、層の少なくとも１つの領域を通して伸びる第１の部分のその横糸の各個々の糸が、第１の面の方を向いた側で第１の部分の少なくとも２本の経糸の中の１本によって、および第２の面の方を向いた側で第１の部分の少なくとも２本の経糸の中の他の糸によって、交差される。
【００３５】
変形例２による織物基材の前述の実施形態の別の展開は、次の特徴を有する。即ち、第２の部分は、層の少なくとも１つの領域を通って伸びる複数の横糸を含み、その複数の横糸は、第３の部分の少なくとも１本の経糸によって、その第１の面の方を向いた側で交差される。
【００３６】
変形例２による織物基材の前述の実施形態の別の展開は、次の特徴を有する。第２の部分は、層の少なくとも１つの領域を通って伸びる複数の横糸を含み、また、第２の部分は、層の少なくとも１つの領域を通って伸びる少なくとも１本の横糸を含み、第２の部分のその少なくとも１本の経糸は、層の少なくとも１つの領域において、第２の部分の１本または複数の横糸と、その第１の面の方を向いた側で交差し、第２の部分の１本または複数の横糸と、その第２の面の方を向いた側で交差し、層の少なくとも１つの領域を通って伸びる第２の部分の横糸の各個々の１本は、第１の面の方を向いた側で、（ｉ）第２の部分の少なくとも１本の経糸、（ii）第３の部分の少なくとも１本の経糸、の中の少なくとも１本によって交差される。
【００３７】
変形例２による織物基材の前述の実施形態の別の展開は、次の特徴を有する。即ち、第２の部分は、層の少なくとも１つの領域を通って伸びる複数の横糸を含み、第２の部分は、層の少なくとも１つの領域を通って伸びる少なくとも２本の経糸を含み、第２の部分のその少なくとも２本の経糸の各々が、層の少なくとも１つの領域において、第２の部分の１本または複数の横糸と、その第１の面の方を向いた側で交差し、第２の部分の１本または複数の横糸と、その第２の面の方を向いた側で交差して、層の少なくとも１つの領域を通って伸びる第２の部分の横糸の各個々の１本が、層の少なくとも１つの領域において、第１の面の方を向いた側で第２の部分の少なくとも２本の経糸の中の１本によって交差され、また、第２の面の方を向いた側で第２の部分の少なくとも２本の経糸の中の他の経糸によって交差され、また、第３の部分の少なくとも１本の経糸が、層の少なくとも１つの領域を通って伸びる第２の部分の１本または複数の横糸と、その第１の面の方を向いた側で交差し、層の少なくとも１つの領域を通って伸びる第１の部分の１本または複数の横糸と、その第２の面の方を向いた側で交差する。
【００３８】
この分野の専門家にとって、織物基材が、変形例１による本発明による織物基材またはこの織物基材の実施形態の特徴と、変形例２による本発明による織物基材またはこの織物基材の実施形態の機能との双方を有することは、明らかである。この場合、織物基材が、変形例１による本発明による織物基材の少なくとも１つの領域により形成され、従って第３の部分の少なくとも１本の横糸を有し、別の領域に変形例２による本発明による織物基材の少なくとも１つの領域により形成され、従って、第３の部分の少なくとも１本の経糸を有するように構成すること、が可能である。代替形態として、また、織物基材が、変形例１による本発明による織物基材またはこの織物基材の実施形態の少なくとも１つの領域による、および変形例２による本発明による織物基材またはこの織物基材の実施形態の少なくとも１つの領域による、１つの領域に形成され、従って、第３の部分の少なくとも１本の横糸と、第３の部分の１本の経糸とを有するように構成すること、も可能である。
【００３９】
また、本発明のフレームワークまたは枠組みの中では、第１の部分の経糸および横糸と、第２の部分の経糸および／または横糸とが、少なくとも１つの領域の外側で互いに結合され、例えば、少なくとも１つの領域の外側で経糸と横糸の間の接着を形成する、経糸と横糸の間での接着剤の接着または適切な交差によって、互いに結合されるように構成すること、が可能である。この場合、少なくとも１本の横糸が破壊された後で、第１の部分の経糸および横糸と、第２の部分の経糸および／または横糸とが互いに分離され得るのは、少なくとも１つの領域の外側で織物基材の複数部分（Teile）が取り外されまたは少なくとも１つの領域の外側に存在し得る接着が解除されまたは除去された場合である。
【００４０】
さらに、また、本発明は、“少なくとも１つの領域”が、織物基材全体と同様であるように、解釈することもできる。
【００４１】
第３の部分の経糸および／または横糸は、基本的に、全体として、織物基材に適用できる化学的および／または物理的な方法によって破壊することができる材料からなるものとすることができ、ここで、化学的および／または物理的な方法が適用された後、第１および第２の部分の経糸および横糸は、第１の部分の経糸および横糸を第２の部分の経糸および横糸から分離することを可能にし、必要であれば別々に処分できまたは再利用することを可能にする状態であるべきである。
【００４２】
以下の化学的および／または物理的方法の１つまたはこれらの方法の組合せを用いて、第３の部分の横糸または経糸の破壊可能な材料を破壊することができる。
（ｉ）織物基材または織物基材の複数部分に溶媒を供給する。ここで、第３の部分の横糸および経糸は、溶媒中で溶解または分解する材料からなる。
（ii）織物基材または織物基材の複数部分に溶媒を供給し、織物基材および／または溶媒を所定の温度に加熱する。ここで、第３の部分の横糸または経糸は、所定の温度で溶媒中で溶解または分解する材料からなる。
（iii）織物基材または織物基材の複数部分に溶媒を供給し、織物基材および／または溶媒を所定の温度に加熱する。ここで、第３の部分の横糸または経糸は、所定の温度でおよび所定の圧力で溶媒中で溶解または分解する材料からなる。
（iv）織物基材または織物基材の複数部分を所定の温度に加熱する。ここで、第３の部分の横糸または経糸は、所定の温度で、溶融し、および／または分解し、および／またはガラス（張り）状になり（verglast）および／または脆くなる材料からなる。
（ｖ）織物基材を所定の温度に冷却する。ここで、第３の部分の横糸または経糸は、所定の温度で、脆くなり、および／または低温粉砕され、および／または崩壊し、および／または粉砕される材料からなる。
【００４３】
（ｉ）〜（ｖ）による方法またはこれらの方法の組合せは、特に、第３の部分の横糸および経糸が次の１種以上の材料またはその混合物からなる場合に、本発明のフレームワークまたは枠組みの中で適用できるものである。その材料は、ポリビニルアルコール（polyvinyl alcohol）、デンプン（starch）、ポリラクチドまたはポリ乳酸（polylactide）、コポリアミド（copolyamide）、コポリエステル（copolyester）、コポリオレフィン（copolyolefins）、アセテート（acetate）、およびポリオレフィン（polyolefins）。
【００４４】
第３の部分の経糸および／または横糸がポリビニルアルコール（略記ＰＶＡまたはＰＶＯＨとしても知られている）からなるとき、本発明による織物基材の特に柔軟な適用が可能である。ＰＶＡは、繊維の形態で利用可能であり、糸の製造に適しており、例えばステープル・ファイバ（Stapelfasern、staple fiber：短繊維、紡ぐ前の繊維）の糸を紡糸するのに、および撚り糸を製造するのに適している。そのようなＰＶＡ繊維は、異なる実施形態において存在し、実施形態に応じて、 例えば水中のような異なる条件下で可溶性である。例えば、異なるタイプ（種類）のＰＶＡ繊維が利用可能であり、（例えば、日本東京ノティヴィ社（NOTIVY Ltd.）から市販されている商品名“Ｓｏｌｖｒｏｎ”が利用可能であり）、それは、（結晶化の度合（程度）に応じて）約３０℃（冷水中）乃至約１００℃（高温の水中）の範囲における異なる温度で可溶性のものであり得る。
【００４５】
従って、本発明による織物基材の場合に、第３の部分のそれぞれの経糸および横糸がＰＶＡ製である場合、これらの経糸および横糸は、水中での溶解によって、例えば適切に選択された温度で水中で織物基材を洗浄することによって、織物基材から取り外すまたは分離することができる。
【００４６】
いずれのタイプのＰＶＡ繊維が本発明による織物基材に最も適しているかに関する問題を考慮すると、織物基材が使用される目的は、とりわけ注目に値する。低温で水中で溶解できるＰＶＡ繊維は、例えば市販の洗濯機のような特に簡単な手段によって取り外すまたは取り除くことができる、という利点を有する。一方、本発明による織物基材の安定性は、第３の部分の経糸および／または横糸が、例えば織物基材を滑らかにするようなこぼれた熱い飲料または蒸気によって、織物基材の通常の使用の期間に生じ得る温度で損傷を受け得る場合に、危険に晒される。織物基材の特に高い安定性を確保するためには、高温の水中で可溶性のあるＰＶＡのタイプから経糸および／または横糸を作製することが有利である。例えば、約０．５〜１バールの圧力で約１０５〜１１０℃の温度の水中で煮沸することによって溶解可能なＰＶＡ繊維は、この目的に対して有効であることが証明された。これの利点は、一方では、そのような煮沸プロセスを実行するための適した技術的設備が世界中で利用可能であって、本発明による織物基材が、そのようなＰＶＡ繊維からなる第３の部分の経糸または横糸を破壊するために、既存の設備を用いて世界中で処理することができるであろうことである。さらに、そのようなＰＶＡ繊維からなる第３の部分の経糸または横糸は、本発明による織物基材の使用サイクル全体の期間に第１の部分および第２の部分の経糸および／または横糸を、共に高い信頼性で保持することができる。特に、家庭における織物基材の通常の洗濯は、低および中温度で直ぐに可能である。用途に応じて、１０５℃より低い温度で可溶性のあるＰＶＡタイプ（種類）を、第３の部分の経糸および横糸に用いることができる。例えば、沸騰洗浄液中で溶解できるＰＶＡタイプは、即ち市販されている洗濯機で、用いることができるであろう。一方、６０℃より低い温度で可溶性のあるＰＶＡタイプは適さない。その理由は、そうでなければ、織物基材は使用期間中に損傷を受け得るからである。
【００４７】
第３の部分の経糸および／または横糸がデンプンからなる場合、これらの経糸および横糸は、例えば、織物基材を水中で煮沸する（場合によって、圧力下で）ことによって、水に溶解させることができる。
【００４８】
第３の部分の経糸および／または横糸がポリラクチドからなる場合、これらの経糸および横糸は、織物基材が例えば約１７０℃の温度に例えば赤外線放射によって加熱される場合に、本発明による織物基材において破壊することができる。この場合、ポリラクチドは、脆くなり、可能性として（場合によっては）分解することができる。織物基材を加熱した後、第３の部分の経糸および／または横糸は、織物基材から放出され得る複数の小さい粒子へと機械的応力によって分解することができる。第３の部分の経糸および／または横糸は、織物基材が、加熱後に、例えばアルカリ溶液で洗浄することによって、溶媒中に移動された場合に、織物基材から特に効率的に取り除くことができる。このプロセスは、例えば６０〜９５℃の温度で通常の家庭用洗濯機で、実行することができる。
【００４９】
第３の部分の経糸および／または横糸がコポリアミドまたはコポリエステルからなる場合、これらの経糸および／または横糸は、織物基材を加熱することによって破壊することができる。コポリアミドまたはコポリエステルは、相対的に低い融点（例えば、ポリアミドまたはポリエステルと比較して）を有していて、第３の部分の経糸および／または横糸を破壊するためには、織物基材を単にコポリアミドまたはコポリエステルの融点より高い温度に加熱すればよいものである。
【００５０】
第３の部分の経糸および／または横糸がコポリオレフィンまたはアセテート（酢酸塩）からなる場合、これらの経糸および／または横糸は、例えば、溶媒中に溶解させることができる。コポリオレフィンの経糸および／または横糸は、例えば、６０〜７０℃のテトラクロロエチレン中で織物基材を洗浄することによって、溶解することができる。アセテート製の経糸および／または横糸は、例えば、アセトン中で織物基材を洗浄することによって、溶解させることができる。
【００５１】
第３の部分の経糸および／または横糸がポリオレフィンからなる場合、これらの経糸および／または横糸は、例えば、織物基材を急速冷凍（凍結）することによって、破壊することができる。この場合、急速冷凍は、第３の部分の経糸および／または横糸を脆化させて、これらの経糸を機械的に裂くまたは割ることによって破壊することができるようにする。
【００５２】
本発明による織物基材は、織物基材を実現するのに好ましくは適した互いに組み合わせた複数の異なる材料を含むことができ、処分可能なおよび／または再利用可能な材料を共に含む複数の利用群に分類することができる。表１は、複数の利用群への分類の例を示している。
【００５３】
【表１】
0005798242.tif 000002
【００５４】
表１において記載した異なる利用群に属する材料は、通常、本発明による織物基材の異なる技術的機能の最適化に寄与できる相異なる特性を有する。
【００５５】
利用群第１番（天然繊維）および利用群第４番（天然化学繊維）の材料は、例えば、水分調節するものであり、従って、織物基材に、身体に優しい生理的に心地良い効果を与えるのに適している。
【００５６】
利用群第２番（鉱物繊維）および利用群第３番（金属）の材料は、特に、織物基材の技術的機能的な適用例に関連する。
【００５７】
利用群第５番（化学繊維）の材料は、耐摩耗性に関して、例えば、織物基材の技術的性能に、特に重要である。
【００５８】
利用群第１番（天然繊維）および利用群第４番（天然の化学繊維）の材料は、再利用でき、例えば、生物的サイクルで、残りの利用群の材料を、異なる技術的サイクルで再利用できる。  
【００５９】
従って、本発明による織物基材は、様々に処分可能なおよび／または再利用可能な材料または異なる利用群から選択された複数の処分可能なおよび再利用可能な材料を、単一の基材において組み合わせることができ、また、１つの層における第３の部分の破壊可能な経糸および／または横糸によって共に保持することができる、という利点を有する。ここで、材料の異なる組合せは、所望の織物基材の特性を具体的に最適化するために、選択することができる。第３の部分の破壊可能な経糸および／または横糸が破壊された後で、第１の部分のそれぞれの経糸および横糸と、第２の部分のそれぞれの経糸および横糸とは、それぞれの様々に処分可能なおよび／または再利用可能な材料または複数の異なる利用群から選択された材料の、単純な費用効果的な分離を可能にする配置に存在する。
【００６０】
本発明による織物基材の別の実施形態は、次の特徴を有する。即ち、第１の様々に処分可能なおよび／または再利用可能な材料は、生物的サイクルにおいて処分および／または再利用できる天然繊維または天然化学繊維または材料であり、または、第１の異なる利用群は、生物的サイクルにおいて再利用できる天然繊維および／または天然化学繊維および／または材料を含んでいる。この織物基材は、織物基材の一方の側（第２面）が、身体に優しい、生理的に心地良い効果に関して最適化することができる、という利点を提供する。織物基材の他方の側（第１面）は、別の観点で、第２の部分の経糸および／または横糸の材料の適した選択によって、最適化することができる。
【００６１】
本発明による織物基材の別の実施形態は、次の特徴を有する。即ち、第２の様々に処分可能なおよび／または再利用可能な材料は、合成材料、または技術的サイクルにおいて処分および／または再利用できる材料からなり、または、第２の異なる利用群は、合成材料、または技術的サイクルにおいて処分および／または再利用できる材料からなる。
【００６２】
本発明による織物基材の別の実施形態は、次の特徴を有する。第１の様々に処分可能なおよび／または再利用可能な材料および第２の様々に処分可能なおよび／または再利用可能な材料は、種々の技術的サイクルで処分および／または再利用することができ、または、異なる利用群の材料の各々は、種々の技術的サイクルで処分および／または再利用できる。
【００６３】
本発明による織物基材は、さらに、複数の技術によって製造することができる、という利点を有する。織物基材は、例えば、ドビー（シャフト）技術、ジャカード技術、レノ技術、フロール（パイル）、ロッドまたはランセット（Schaft-, Jacquard-, Dreher-, Flor-, Rutenoder Lancettentechnik）の技術（織り技術）における織布として製作されまたは実施することができる。
【００６４】
本発明による織物基材は、種々の材料を含むので、多くの適用例に対して最適化することができ、従って柔軟に使用することができる。本発明による織物基材は、特に、シート・カバー用（Sitzbezugs-）、家具用（Einrichtungs-）、衣類用（Bekleidungs-）、機能性（Funktions-）、保護用（Schutz-）、安全用（Sicherheits-）、壁被覆用（Wand-）、フロアカバー用（Bodenbelags）または医療用（Medizinal）の織物もしくは布地（textilie）として適しており、またはシート・カバー用、家具用、衣類用、機能性、保護用、安全用、壁被覆用、フロアカバー用または医療用の織物もしくは布地の構成要素として特に適している。
【００６５】
本発明の根柢にある（基礎をなす）目的は、以下のステップ（工程）を含む本発明による織物基材を処理するための方法によっても解決される。
−  全ての経糸および横糸の全体の第３の部分の経糸または横糸を破壊するのための化学的および／または物理的な方法を実行するステップ、
−  全ての経糸および横糸の全体の第２の部分の経糸および／または横糸を、全ての経糸および横糸の全体の第１の部分の経糸および／または横糸から分離するステップ。
【００６６】
この方法の別の展開は、さらに、第２の部分の経糸および／または横糸が、分離された後で、第１の部分の経糸および／または横糸とは別に、処分または再利用されるというステップを含んでいる。
【００６７】
本発明の更なる詳細、および本発明による装置および本発明による方法の特に例示的な実施形態を、添付の図面を参照して説明する。
【図面の簡単な説明】
【００６８】
【図１】図１は、織布の形態の本発明による織物基材の斜視図を示している。
【図２】図２Ａは、第３の部分の横糸が第２の部分の経糸を第１の部分の経糸および横糸に結合させる、本発明による織物基材における経糸および横糸の配置を示している。図２Ｂは、線IIＢ−IIＢに沿った図２Ａによる配置の断面を示している。図２Ｃ、線IIＣ− IIＣに沿った図２Ａによる配置の断面を示している。
【図３】図３は、本発明による織物基材の第１の実施形態の織布の断面図を示している。
【図４】図４は、本発明による織物基材の第２の実施形態の織布の断面図を示している。
【図５】図５は、本発明による織物基材の第３の実施形態の織布の断面図を示している。
【図６】図６は、本発明による織物基材の第４の実施形態の織布の断面図を示している。
【図７】図７は、本発明による織物基材の第５の実施形態の織布の断面図を示している。
【図８】図８は、第３の部分の横糸の破壊の前（上図）と後（下図）における図４による第２の実施形態の２つの断面図を示している。
【図９】図９は、第３の部分の横糸の破壊の前（上図）と後（下図）における図５による第３の実施形態の２つの断面図を示している。
【図１０】図１０は、第３の部分の横糸の破壊の前（上図）と後（下図）における図７による第５の実施形態の２つの断面図を示している。
【図１１】図１１Ａは、図４におけるような、第２の実施形態の織布の断面図を示している。 図１１Ｂは、図１１Ａによる実施形態の別の展開に基づく本発明による織物基材の第６の実施形態の織布の断面図を示している。
【図１２】図１２Ａは、図７におけるように、第５の実施形態の織布の断面図を示している。図１２Ｂは、図１１Ａによる実施形態の別の展開に基づく本発明による織物基材の第７の実施形態の織布の断面図を示している。図１２Ｃは、図１２Ｂによる第７の実施形態の詳細を示している。
【発明を実施するための形態】
【００６９】
図１は、この例における平面に対して平行に広がる織布の形態の本発明による織物基材１の斜視図を示している。織物基材１は、この場合、厚さｄを有する平坦な層を形成し、第１の面Ｏ１と、第１の面Ｏ１とは反対側にある第２の面Ｏ２とを有する。
【００７０】
図３〜１２は織物基材１の相異なる実施形態を示しており、ここで、これらの実施形態には順に参照番号１Ａ〜１Ｇが付与されている。図３〜１２に示された具体的な詳細は、それぞれの織物基材１Ａ〜１Ｇの“少なくとも１つの領域において”実現される。この少なくとも１つの領域には、それぞれ１−１が付与されている。本発明の図では、例えば図１において概略的に示されているように織物基材の単なる一部であり得ることに留意すべきである（図１における一点鎖線は領域１−１の外側の端縁を示している）。この場合、図３〜１２に示されている詳細は、必ずしも領域１−１の外側においても実現される必要はない。しかし、本発明の枠組みの中で、領域１−１が織物基材そのものと同一であることも可能である。この場合、図３〜１２に示された詳細は、織物基材全体を表すものであろう。
【００７１】
以下において、織物基材１Ａ〜１Ｇは、少なくとも２種の（織物基材１Ｆおよび１Ｇの場合、少なくとも３種の）様々に処分可能なおよび／または再利用可能な材料、または少なくとも２つの（織物基材１Ｆおよび１Ｇの場合、少なくとも３つの）異なる利用群から選択された複数の様々に処分可能なおよび／または再利用可能な材料を含んでいる。そのような材料または利用群の例は、表１から推定することができる。
【００７２】
以下では、織物基材１Ａ〜１Ｇは、それぞれ、複数の経糸を含む経糸群（ワープ）と、複数の横糸を含む横糸群（ウェフト）とからなる。ここで、各経糸は複数の横糸と交差し、各横糸は複数の経糸と交差して、経糸群と横糸群とが共同で１つの層（層は面Ｏ１およびＯ２を有する）を形成する。織物基材１Ａ〜１Ｇは、全て、本発明の“変形例１による織物基材”として説明される。
【００７３】
以下では、さらに、各織物基材１Ａ〜１Ｇの全ての経糸および横糸の全体が、３つ以上の部分（部分集合）（各々が横糸および／または横糸を含むもの）を含むものと仮定し、その３つ以上部分は、異なる部分（部分集合）に属する経糸および横糸が異なる材料からなる点で互いに異なる。それぞれの織物基材の個々の経糸および横糸を区別できるようにするために、経糸と横糸を識別する次の命名法が使用される。即ち、織物基材の各経糸は符号“Ｋｉ（ｊ）”で識別され、織物基材の各横糸は符号“Ｓｉ（ｊ）”で識別される。ここで、“ｊ”は、各場合において、それぞれの部分を表す自然数であり、従ってそれぞれの経糸または横糸の材料を表す。さらに、“ｉ”は、同じ部分（部分集合）に属する経糸または横糸を表すための自然数である。
【００７４】
Ｋｉ（１）またはＳｉ（１）は、全ての経糸および横糸の全体、の第１の部分に属する経糸または横糸を表す。この部分は経糸または横糸を含み、ここで、それぞれの経糸または横糸は、（第１の）複数の様々に処分可能なおよび／または再利用可能な材料の中の第１の１種の材料、または複数の異なる利用群から選択された（第１の）処分可能なおよび／または再利用可能な材料の中の第１の１種の材料からなる。
【００７５】
従って、Ｋｉ（２）またはＳｉ（２）は、全ての経糸および横糸の全体、の第２の部分に属する経糸または横糸を表す。この部分は経糸または横糸を含み、ここで、それぞれの経糸または横糸は、（第２の）複数の様々に処分可能なおよび／または再利用可能な材料の中の第２の１種の材料、または複数の異なる利用群から選択された（第２の）処分可能なおよび／または再利用可能な材料の中の第２の１種の材料からなる。
【００７６】
Ｋｉ（３）またはＳｉ（３）は、全ての経糸および横糸の全体、の第３の部分に属する横糸または横糸を表す。この部分は、破壊可能な材料からなり適切な化学的および／または物理的な方法によって破壊することができる、本発明に必須である経糸または横糸を含んでいる。
【００７７】
図１１Ｂによる織物基材１Ｆおよび図１２Ｂによる織物基材１Ｇに関連して、Ｋｉ（４）またはＳｉ（４）は、全ての経糸および横糸の全体、の第４の部分に属する経糸または横糸を表す。この部分は経糸または横糸を含み、ここで、それぞれの経糸または横糸は、（第３の）複数の様々に処分可能なおよび／または再利用可能な材料の中の第３の１種の材料、または複数の異なる利用群から選択された（第３の）処分可能なおよび／または再利用可能な材料の中の第３の１種の材料からなる。
【００７８】
図２Ａは、本発明の簡易な例示的な実施形態として、第１の部分の経糸Ｋ１（１）およびＫ２（１）、第１の部分の１本の横糸Ｓ１（１）、第２の部分の１本の経糸Ｋ１（２）、および第３の部分の１本の（破壊可能な）横糸Ｓ１（３）からなる、３本の経糸および２本の横糸の配置を示している。この配置において、それぞれの経糸Ｋ１（１）および Ｋ２（１）は一方の（同じ）側で横糸Ｓ１（１）と交差し、経糸Ｋ１（２）は、経糸Ｋ１（１）およびＫ２（１）とは反対側で横糸Ｓ（１）と交差する。この例では、第１の部分の全ての経糸（Ｋ１（１）、Ｋ２（１））は、第１の部分の横糸Ｓ１（１）によって、第２の部分のそれぞれの経糸（Ｋ１（２））から分離される（特に図２Ｂおよび２Ｃから分かるように）。第３の部分の（破壊可能な）横糸Ｓ１（３）は、第１の部分の経糸Ｋ１（１）およびＫ２（１）とは、第２の部分の経糸Ｋ１（２）から見て外方（遠く）を向いた側で交差し、第２の部分の経糸Ｋ１（２）とは、第１の部分の経糸Ｋ１（１）およびＫ２（１）から見て外方（遠く）を向いた側で交差するような形態で、配置される。このように、第２の部分の経糸Ｋ１（２）は、第１の部分の横糸Ｓ１（１）および経糸Ｋ１（１）および Ｋ２（１）に結合される。この状況では、経糸Ｋ１（２）、Ｋ１（１）およびＫ２（１）は、互いに分離できない。本発明による第３の部分の（破壊可能な）横糸Ｓ１（３）が適切な化学的および／または物理的な方法によって破壊された場合、第２の部分の経糸Ｋ１（２）は、もはや第１の部分の横糸Ｓ１（１）および経糸Ｋ１（１）および Ｋ２（１）に結合されなくなる。この状況では、第２の部分の経糸Ｋ１（２）は、第１の部分の横糸Ｓ１（１）によって経糸Ｋ１（１）および Ｋ２（１）から効果的に分離され、特に、横糸Ｓ１（１）は、経糸Ｋ１（１）、Ｋ２（１）、Ｋ１（２）と９０度の角度で交差し、第１の部分の経糸（Ｋ１（１）、Ｋ２（１））と第２の部分の経糸Ｋ１（１）との間に配置される。横糸Ｓ１（１）のこの分離効果によって、第１の部分の経糸（Ｋ１（１）、Ｋ２（１））は、今や第２の部分の経糸Ｋ１（２）から簡単な形態で分離することができる。
【００７９】
図３は、本発明による織物基材１Ａの領域１−１の織布の断面図（それぞれの経糸に垂直な断面）を示している。その領域１−１を通って、以下の糸が伸びる。
−  第１の部分の３本の経糸Ｋ１（１）、Ｋ２（１）、Ｋ３（１）、
−  第１の部分の少なくとも１本の横糸Ｓ１（１）（および、可能性として、横糸Ｓ１（１）に平行に伸び図３における横糸Ｓ１（１）と同じプロファイル（輪郭、外形）を有するであろう第１の部分の他の横糸）、
−  第２の部分の３本の経糸Ｋ１（２）、Ｋ２（２）、Ｋ３（２）、および
−  第３の部分の少なくとも１本の横糸Ｓ１（３）（および、可能性として、横糸Ｓ１（３）に平行に伸び図３における横糸Ｓ１（３）と同じプロファイルを有するであろう第３の部分の他の横糸）。
【００８０】
織物基材１Ａの場合、領域１−１において、第１の部分の経糸Ｋ１（１）、Ｋ２（１）、Ｋ３（１）の各々は、第１の部分の横糸Ｓ１（１）と（に対して）、その第２の面Ｏ２の方を向いた側で交差する（第１の部分の横糸Ｓ１（１）の第２の面Ｏ２の方を向いた側と交差する）。さらに、第２の部分の３本の経糸Ｋ１（２）、Ｋ２（２）、Ｋ３（２）は、横糸Ｓ１（１）と（に対して）、その第１の面Ｏ１の方を向いた側で交差する（横糸Ｓ１（１）の第１の面Ｏ１の方を向いた側と交差する）。従って、領域１−１において、第１の部分の全ての経糸Ｋ１（２）、Ｋ２（２）、Ｋ３（２）は、第１の部分の横糸Ｓ１（１）によって、第２の部分の経糸Ｋ１（２）、Ｋ２（２）、Ｋ３（２）から分離される。第３の部分の少なくとも１本の横糸Ｓ１（３）は、領域１−１を通って伸びる第１の部分の全ての経糸Ｋ１（１）、Ｋ２（１）、Ｋ３（１）と（に対して）、その第２の面Ｏ２の方を向いた側で交差し（全ての経糸Ｋ１（１）、Ｋ２（１）、Ｋ３（１）の第２の面Ｏ２の方を向いた側と交差し）、領域１−１を通って伸びる第２の部分の全ての経糸Ｋ１（２）、Ｋ２（２）、Ｋ３（２）と（に対して）、その第１の面Ｏ１の方を向いた側で交差する（全ての経糸Ｋ１（２）、Ｋ２（２）、Ｋ３（２）の第１の面Ｏ１の方を向いた側と交差する）。このようにして、領域１−１を通って伸びる全ての経糸は、第１の部分の横糸Ｓ１（１）および第３の部分の横糸Ｓ１（３）によって結合されて、織物基材１Ａが領域１−１において安定な層を形成するようになっている。しかし、第３の部分の横糸Ｓ１（３）が本発明によって適切な化学的および／または物理的な方法によって破壊された場合、第１の部分の経糸Ｋ１（１）、Ｋ２（１）、Ｋ３（１）、第２の部分の経糸Ｋ１（２）、Ｋ２（２）、Ｋ３（２）および第１の部分の横糸Ｓ１（１）は、もはや領域１−１において互いに結合されなくなる。第３の部分の横糸Ｓ１（３）の破壊の結果として、織物基材１Ａは、互いに緩く隣接してまたは互いに上下に重ねて配置された、個々の経糸Ｋ１（１）、Ｋ２（１）、Ｋ３（１）、Ｋ１（２）、Ｋ２（２）、Ｋ３（２）と、横糸Ｓ１（３）とに分解される。
【００８１】
この状況において、第２の部分の経糸Ｋ１（２）、Ｋ２（２）、Ｋ３（２）は、第１の部分横糸Ｓ１（１）によって、第１の部分の経糸Ｋ１（１）、Ｋ２（１）、Ｋ３（１）から効果的に分離され、特に、横糸Ｓ１（１）は、経糸Ｋ１（２）、Ｋ２（２）、Ｋ３（２）、Ｋ１（１）、Ｋ１（１）、Ｋ３（１）と９０度の角度で交差し、第１の部分の経糸Ｋ１（１）、Ｋ２（１）、Ｋ３（１）と第２の部分の経糸Ｋ１（２）、Ｋ２（２）、Ｋ３（２）との間に位置する。横糸Ｓ１（１）のこの分離効果によって、第１の部分の経糸は今や第２の部分の経糸から簡単な形態で分離することができる。
【００８２】
図４は、本発明による織物基材１Ｂの領域１−１の織布の断面図（それぞれの経糸に垂直な断面）を示している。その領域１−１を通って、以下の糸が伸びる。
−  第１の部分の６本の経糸Ｋ１（１）、Ｋ２（１）、Ｋ３（１）、Ｋ４（１）、Ｋ５（１）、Ｋ６（１）、
−  第１の部分の少なくとも１本の横糸Ｓ１（１）（および、可能性として、横糸Ｓ１（１）に平行に伸び図４における横糸Ｓ１（１）と同じプロファイル（輪郭、外形）を有するであろう第１の部分の他の横糸）、
−  第２の部分の６本の経糸Ｋ１（２）、Ｋ２（２）、Ｋ３（２）、Ｋ４（２）、Ｋ５（２）、Ｋ６（２）、
−  第２の部分の少なくとも１本の横糸Ｓ１（２）（および、可能性として、横糸Ｓ１（２）に平行に伸び図４における横糸Ｓ１（２）と同じプロファイルを有するであろう第２の部分の他の横糸）、
−  第３の部分の少なくとも１本の横糸Ｓ１（３）（および、可能性として、横糸Ｓ１（３）に平行に伸び図４における横糸Ｓ１（３）と同じプロファイルを有するであろう第３の部分の他の横糸）。
【００８３】
織物基材１Ｂの場合、領域１−１において、第１の部分の横糸Ｓ１（１）の各々は、領域１−１を通って伸びる第１の部分の全ての経糸Ｋ１（１）、Ｋ２（１）、Ｋ３（１）、Ｋ４（１）、Ｋ５（１）、Ｋ６（１）と、その第１の面Ｏ１の方を向いた側で交差し、領域１−１を通って伸びる第２の部分の全ての経糸Ｋ１（２）、Ｋ２（２）、Ｋ３（２）、Ｋ４（２）、Ｋ５（２）、Ｋ６（２）と、その第２の面Ｏ２の方を向いた側で交差し、その結果、第１の部分の経糸と第２の部分の経糸の間の空間的な分離を形成する。
【００８４】
第２の部分の横糸Ｓ１（２）は、横糸Ｓ１（２）が、経糸Ｋ２（２）、Ｋ４（２）およびＫ６（２）と、その第１の面Ｏ１の方を向いた側で交差し、さらに経糸Ｋ１（２）、Ｋ３（２）およびＫ５（２）と、その第２の面Ｏ２の方を向いた側で交差する形態で、領域１−１を通って伸びる第２の部分の全ての経糸と交互に交差する。さらに、第２の部分の横糸Ｓ１（２）は、領域１−１を通って伸びる第１の部分の経糸と、その第１の面Ｏ１の方を向いた側で交差する。従って、第１の部分の経糸Ｋ１（１）、Ｋ２（１）、Ｋ３（１）、Ｋ４（１）、Ｋ５（１）、Ｋ６（１）、および第２の部分の経糸Ｋ１（２）、Ｋ２（２）、Ｋ３（２）、Ｋ４（２）、Ｋ５（２）、Ｋ６（２）は、第１および第２の部分の横糸Ｓ１（１）およびＳ１（２）によって、互いに結合されることはない。
【００８５】
この例では、第３の部分の横糸Ｓ１（３）は、領域１−１を通って伸びる第１の部分の全ての経糸と、その第２の面Ｏ２の方を向いた側で交差し、さらに第２の部分の経糸Ｋ１（２）、Ｋ３（２）、Ｋ４（２）、Ｋ５（２）、Ｋ６（２）と、その第１の面Ｏ１の方を向いた側で交差する形態で、領域１−１を通って伸びる。一方、経糸Ｋ２（２）は、第２の面Ｏ２の方を向いた側で横糸Ｓ１（３）によって交差される。第３の部分の横糸Ｓ１（３）のこの配置は、この場合、横糸Ｓ１（３）が破壊されない限り、領域１−１を通って伸びる第１および第２の部分の経糸および横糸が領域１−１において互いに結合されて安定な層を形成する、という効果を有する。
【００８６】
織物基材Ｂの場合に第３の部分の横糸Ｓ１（３）が、本発明によって適切な化学的および／または物理的な方法を適用することによって破壊された場合、第１の部分の経糸および横糸は、第２の部分の経糸および横糸から簡単な形態で分離することができる。これは特に図８から明らかである。図８の上側部分は、第３の部分の横糸Ｓ１（３）が損傷を受けていない状態にある織物基材を示している（図４による織布の断面図によれる）。図８の下側部分は、織物基材１Ｂにおける横糸Ｓ１（３）が破壊されて完全に取り外されまたは取り除かれた場合について、領域１−１を通って伸びる第１および第２の部分の経糸および横糸の相対的な配置を示している（図４による織布の断面図に類似した断面図）。図から分かるように、経糸（横糸）Ｓ１（３）が破壊された後で、領域１−１を通って伸びる第１および第２の部分の経糸および横糸は、空間的に互いに連続し互いに分離された複数の層Ｌ１〜Ｌ５の形態に配置される。ここで、第２の部分の経糸Ｋ１（２）、Ｋ３（２）およびＫ５（２）は第１の層Ｌ１を形成し、第２の部分の横糸Ｓ１（２）は第２の層Ｌ２を形成し、第２の部分の経糸Ｋ２（２）、Ｋ４（２）およびＫ６（２）は第３の層Ｌ３を形成し、第１の部分の横糸Ｓ１（１）は第４の層Ｌ４を形成し、第１の部分の経糸Ｋ１（１）、Ｋ２（１）、Ｋ３（１）、Ｋ４（１）、Ｋ５（１）、Ｋ６（１）は第５の層Ｌ５を形成する。図から分かるように、層Ｌ１に関連する経糸は、層Ｌ２に関連する横糸Ｓ１（２）によって、層Ｌ３に関連する経糸Ｌ３から空間的に分離される。この場合、横糸Ｓ１（２）は、層Ｌ１に関連する経糸と、および層Ｌ３に関連する経糸Ｌ３とそれぞれ９０°の角度で交差するが、これらの経糸を互いに結合させることはない。さらに、層Ｌ３に関連する経糸は、層Ｌ４に関連する横糸Ｓ（１）によって、層Ｌ５に関連する経糸から空間的に分離される。この場合、横糸Ｓ１（１）は、層Ｌ３に関連する経糸と、および層Ｌ５に関連する経糸Ｌ３と、それぞれ９０°の角度で交差するが、これらの経糸を互いに結合させることはない。従って、それぞれの層Ｌ１〜Ｌ５に関連する経糸または横糸は、個々に互いに緩く上下に重ねてまたは隣接して配置され互いに個々に分離できる交差糸の配置を形成する。この場合、隣接する層の経糸または横糸は、それぞれ９０°の角度で交差することが役立つ。従って、経糸および横糸は、複数の層に（層Ｌ１〜Ｌ５の順序で連続的に）分離できることが好ましい。
【００８７】
図５は、本発明による織物基材１Ｃの領域１−１の織布の断面図（それぞれの経糸に垂直な断面における）を示している。その領域１−１を通って、以下の糸が伸びる。
−  第１の部分の６本の経糸Ｋ１（１）、Ｋ２（１）、Ｋ３（１）、Ｋ４（１）、Ｋ５（１）、Ｋ６（１）、
−  第１の部分の少なくとも２本の横糸Ｓ１（１）およびＳ２（１）（および、可能性として、さらに、横糸Ｓ１（１）またはＳ２（１）の一方に平行に伸び図５におけるそれぞれの横糸Ｓ１（１）またはＳ２（１）と同じプロファイル（輪郭）を有するであろう第１の部分の他の横糸）
−  第２の部分の５本の経糸Ｋ１（２）、Ｋ２（２）、Ｋ３（２）、Ｋ４（２）、Ｋ５（２）、
−  第３の部分の少なくとも１本の横糸Ｓ１（３）（および、可能性として、さらに、横糸Ｓ１（１）に平行に伸び図５における横糸Ｓ１（３）と同じプロファイルを有するであろう第３の部分の他の横糸）。
【００８８】
織物基材１Ｃの場合、領域１−１において、横糸Ｓ１（１）は、第１の部分の経糸Ｋ１（１）、Ｋ３（１）、Ｋ５（１）と、その第１の面Ｏ１の方を向いた側で交差し、第１の部分の経糸Ｋ２（１）、Ｋ４（１）、Ｋ６（１）と、その第２の面Ｏ２の方を向いた側で交差する。一方、横糸Ｓ２（１）は、第１の部分の経糸Ｋ１（１）、Ｋ３（１）、Ｋ５（１）と、その第２の面Ｏ２の方を向いた側で交差し、第１の部分の経糸Ｋ２（１）、Ｋ４（１）、Ｋ６（１）と、その第１の面Ｏ１の方を向いた側で交差する。従って、領域１−１を通って伸びる第１の部分の経糸の各々は、両または反対側（第１の面Ｏ１または第２の面Ｏ２の方を向いた側）で２本の横糸Ｓ１（１）およびＳ２（１）によって、両方向に包囲される。従って、領域１−１を通って伸びる第１の部分の経糸および横糸は、互いに結合され、織物基材１Ｃにおいて全体として一体化（統合）された安定な平坦に構成されたユニット（単位）を形成する。
【００８９】
第２の部分の経糸Ｋ１（２）、Ｋ２（２）、Ｋ３（２）、Ｋ４（２）、Ｋ５（２）は、それぞれ、第１の部分の横糸Ｓ１（１）およびＳ２（１）と、その第１の面Ｏ１の方を向いた側で交差する。従って、第１の部分の経糸Ｋ１（１）、Ｋ２（１）、Ｋ３（１）、Ｋ４（１）、Ｋ５（１）、Ｋ６（１）と、第２の部分の経糸Ｋ１（２）、Ｋ２（２）、Ｋ３（２）、Ｋ４（２）、Ｋ５（２）とは、第１および第２の部分の横糸Ｓ１（１）およびＳ１（２）によって、互いに結合されることはない。
【００９０】
この例では、領域１−１を通って伸びる第２の部分の全ての経糸は、第３の部分の横糸Ｓ１（３）によって、第１の部分の経糸および横糸に結合される。この目的のために、横糸Ｓ１（３）は、領域１−１を通って伸びる第２の部分の全ての経糸と、その第１の面Ｏ１の方を向いた側で、および領域１−１を通って伸びる第１の部分の複数の経糸と、その第２の面Ｏ２の方を向いた側で交差する。しかし、図５から分かるように、横糸Ｓ１（３）は、必ずしも、領域１−１を通って伸びる第１の部分の全ての経糸と、その第２の面Ｏ２の方を向いた側で交差する必要はない（織物基材１Ｃの場合、横糸Ｓ１（３）は、経糸Ｋ２（１）、Ｋ５（１）と、その第１の面Ｏ１の方を向いた側で交差する）。それにもかかわらず、領域１−１を通って伸びる第１および第２の部分の経糸および横糸は、第３の部分の横糸Ｓ１（３）によって結合されて安定な層を形成し、特に、第１の部分の経糸および横糸（前述の通り）は、互いに結合され安定な平坦に構成されたユニット（単位）を形成する形態で、互いに交差する。
【００９１】
織物基材１Ｃの場合、第３の部分の横糸Ｓ１（３）が、本発明によって適切な化学的および／または物理的な方法を用いて破壊された場合、第１の部分の経糸および横糸は第２の部分の経糸および横糸から簡単な形態で分離することができる。これは特に図９から明らかである。図９の上側部分において、織物基材１Ｃが、第３の部分の横糸Ｓ１（３）が損傷を受けていない状態で示されている（図５による織物の断面図による）。図９の下側の部分は、織物基材１Ｃにおける横糸Ｓ１（３）が破壊されて完全に取り除かれた場合について、領域１−１を通って伸びる第１および第２の部分の経糸および横糸の相対的な配置を示している（図５による織布の断面図に類似した断面図）。図９から分かるように、第３の部分の横糸Ｓ１（３）が破壊された後で、織物基材１Ｃの領域１−１は、互いに結合された第１の部分の経糸Ｋ１（１）、Ｋ２（１）、Ｋ３（１）、Ｋ４（１）、Ｋ５（１）、Ｋ６（１）および横糸Ｓ１（１）およびＳ２（１）によって形成された安定な平坦に構成されたユニット（単位）と、第２の部分の複数の経糸と、に分解される。第３の部分の横糸Ｓ１（３）が破壊された後で、第２の部分の経糸Ｋ１（２）、Ｋ２（２）、Ｋ３（２）、Ｋ４（２）、Ｋ５（２）は、第１の部分の経糸および横糸から個々に分離することができるそれぞれ単一の緩い経糸として存在する。
【００９２】
図６は、本発明による織物基材１Ｄの領域１−１の織布の断面図を示している（それぞれの経糸に垂直な断面）。領域１−１通って、以下の糸が伸びる。
−  第１の部分の６本の経糸Ｋ１（１）、Ｋ２（１）、Ｋ３（１）、Ｋ４（１）、Ｋ５（１）、Ｋ６（１）、
−  第１の部分の少なくとも２本の横糸Ｓ１（１）およびＳ２（１）（および、可能性として、さらに、横糸Ｓ１（１）またはＳ２（１）に平行に伸び図６におけるそれぞれの横糸Ｓ１（１）またはＳ２（１）と同じプロファイル（輪郭）を有するであろう第１の部分の他の横糸）
−  第２の部分の６本の経糸Ｋ１（２）、Ｋ２（２）、Ｋ３（２）、Ｋ４（２）、Ｋ５（２）、Ｋ６（２）、
−  第２の部分の少なくとも１本の横糸Ｓ１（２）（および、可能性として、さらに、横糸Ｓ１（２）に平行に伸び図６における横糸Ｓ１（２）と同じプロファイルを有するであろう第２の部分の他の横糸）、
−  第３の部分の少なくとも１本の横糸Ｓ１（３）（および、可能性として、さらに、横糸Ｓ１（３）に平行に伸び図６における横糸Ｓ１（３）と同じプロファイルを有するであろう第３の部分の他の横糸）。
【００９３】
織物基材１Ｄの場合、領域１−１を通って伸びる第１の部分の経糸Ｋ１（１）、Ｋ２（１）、Ｋ３（１）、Ｋ４（１）、Ｋ５（１）、Ｋ６（１）および第１の部分の横糸Ｓ１（１）、Ｓ２（１）の配置は、織物基材１Ｃ（図５）の場合に見られる第１の部分の対応する経糸および横糸の配置と同様である。従って、また、織物基材１Ｄの場合、領域１−１を通って伸びる第１の部分の経糸Ｋ１（１）、Ｋ２（１）、Ｋ３（１）、Ｋ４（１）、Ｋ５（１）、Ｋ６（１）および第１の部分の横糸Ｓ１（１）、Ｓ２（１）は、互いに結合され、織物基材１Ｄにおいて全体として一体化された安定な平坦に構成されたユニット（単位）を形成する。
【００９４】
織物基材１Ｄの場合、第２の部分の経糸Ｋ１（２）、Ｋ２（２）、Ｋ３（２）、Ｋ４（２）、Ｋ５（２）、Ｋ６（２）および横糸Ｓ１（２）の配置は、織物基材１Ｂの場合（図４）に存在する第２の部分の対応する経糸および横糸の配置と同じである。
【００９５】
織物基材１Ｄの場合、第１の部分の横糸Ｓ１（１）、Ｓ２（１）は、領域１−１を通って伸びる第２の部分の全ての経糸Ｋ１（２）、Ｋ２（２）、Ｋ３（２）、Ｋ４（２）、Ｋ５（２）、Ｋ６（２）と、その第２の面Ｏ２の方を向いた側で交差して、結果的に、横糸Ｓ１（１）、Ｓ２（１）によって第１の部分の経糸と第２の部分の経糸の間に空間的分離が形成され、領域１−１を通って伸びる第１の部分の経糸が、横糸Ｓ１（１）、Ｓ２（１）によって領域１−１を通って伸びる第２の部分の経糸に結合されないようになる。
【００９６】
第２の部分の横糸Ｓ１（２）は、横糸Ｓ１（２）が、経糸Ｋ２（２）、Ｋ４（２）およびＫ６（２）と、その第１の面Ｏ１の方を向いた側で交差し、さらに経糸Ｋ１（２）、Ｋ３（２）およびＫ５（２）と、その第２の面Ｏ２の方を向いた側で交差する形態で、領域１−１を通って伸びる第２の部分の全ての経糸と交互に交差する。さらに、第２の部分の横糸Ｓ１（２）は、領域１−１を通って伸びる第１の部分の経糸と、その第１の面Ｏ１の方を向いた側で交差する。従って、第１の部分の経糸Ｋ１（１）、Ｋ２（１）、Ｋ３（１）、Ｋ４（１）、Ｋ５（１）、Ｋ６（１）、および第２の部分の経糸Ｋ１（２）、Ｋ２（２）、Ｋ３（２）、Ｋ４（２）、Ｋ５（２）、Ｋ６（２）は、第１および第２の部分の横糸Ｓ１（１）、Ｓ２（１）およびＳ１（２）によって、互いに結合されることがない。
【００９７】
この例では、第３の部分の横糸Ｓ１（３）は、第１の部分の経糸Ｋ１（１）、Ｋ２（１）、Ｋ３（１）、Ｋ４（１）、Ｋ６（１）と、その第２の面Ｏ２の方を向いた側で交差し、次いで第２の部分の経糸Ｋ１（２）、Ｋ３（２）、Ｋ４（２）、Ｋ５（２）、Ｋ６（２）と、その第１の面Ｏ１の方を向いた側で交差する形態で、領域１−１を通って伸びる。このようにして、領域１−１を通って伸びる第１および第２の部分の全ての経糸および横糸は、領域１−１における第３の部分の横糸Ｓ１（３）によって互いに結合されて、横糸Ｓ１（３）が破壊されない限り、安定な層を形成する。
【００９８】
しかし、図６から分かるように、横糸Ｓ１（３）は、経糸と横糸を安定的に互いに結合させるために、領域１−１を通って伸びる第１の部分の全ての経糸と、その第２の面Ｏ２の方を向いた側で交差したり、領域１−１を通って伸びる第２の部分の全ての経糸と、その第１の面Ｏ１の方を向いた側で交差したりする必要がない（織物基材１Ｄの場合、横糸Ｓ１（３）は、第１の部分の経糸Ｋ５（１）と、その第１の面Ｏ１の方を向いた側で交差し、第２の部分の経糸Ｋ２（２）と、その第２の面Ｏ２の方を向いた側で交差する）。それにもかかわらず、領域１−１を通って伸びる第１および第２の部分の経糸および横糸は、第３の部分の横糸Ｓ１（３）によって結合されて安定な層を形成し、特に、第１の部分の経糸および横糸（前述したもの）は、互いに結合され安定な平坦に構成されたユニット（単位）を形成する形態で、互いに交差し、また、横糸Ｓ１（３）が破壊されない限り、第２の部分の経糸Ｋ２（２）が横糸Ｓ１（２）によって第１の部分の経糸および横糸に結合される。
【００９９】
織物基材１Ｄの場合、第３の部分の横糸Ｓ１（３）が、本発明によって適切な化学的および／または物理的な方法を用いて破壊された場合、第１の部分の経糸および横糸は第２の部分の経糸および横糸から簡単な形態で分離することができる。第３の部分の横糸Ｓ１（３）が破壊された後で、領域織物基材１Ｄの領域１−１は、互いに結合された第１の部分の経糸Ｋ１（１）、Ｋ２（１）、Ｋ３（１）、Ｋ４（１）、Ｋ５（１）、Ｋ６（１）および横糸Ｓ１（１）およびＳ２（１）（図９に示されているような、織物基材１Ｃの場合の、第１の部分の経糸Ｋ１（１）、Ｋ２（１）、Ｋ３（１）、Ｋ４（１）、Ｋ５（１）、Ｋ６（１）および横糸Ｓ１（１）およびＳ２（１）の配置と同様）によって形成された安定な平坦に構成されたユニット（単位）と、第２の部分の複数の経糸および第２の部分の横糸Ｓ１（２）（図８に示されているような、織物基材１Ｂの場合の、第２の部分の経糸Ｋ１（２）、Ｋ２（２）、Ｋ３（２）、Ｋ４（２）、Ｋ５（２）、Ｋ６（２）および横糸Ｓ１（２）の配置と同様）と、に分解される。第３の部分の横糸Ｓ１（３）が破壊された後で、第２の部分の経糸Ｋ１（２）、Ｋ２（２）、Ｋ３（２）、Ｋ４（２）、Ｋ５（２）、Ｋ６（２）および横糸Ｓ１（２）は、第１の部分の経糸および横糸から個々に分離することができるそれぞれ単一の緩い経糸として存在する。
【０１００】
図７は、本発明による織物基材１Ｅの領域１−１の織布の断面図を示している（それぞれの経糸に垂直な断面）。領域１−１を通って、以下の糸が伸びる。
−  第１の部分の６本の経糸Ｋ１（１）、Ｋ２（１）、Ｋ３（１）、Ｋ４（１）、Ｋ５（１）、Ｋ６（１）、
−  第１の部分の少なくとも２本の横糸Ｓ１（１）およびＳ２（１）（および、可能性として、さらに、横糸Ｓ１（１）またはＳ２（１）に平行に伸び図７における横糸Ｓ１（１）またはＳ２（１）と同じプロファイル（輪郭）を有するであろう第１の部分の他の横糸）
−  第２の部分の６本の経糸Ｋ１（２）、Ｋ２（２）、Ｋ３（２）、Ｋ４（２）、Ｋ５（２）、Ｋ６（２）、
−  第２の部分の少なくとも２本の横糸Ｓ１（２）およびＳ２（２）（および、可能性として、さらに、横糸Ｓ１（２）またはＳ２（２）に平行に伸び図７におけるそれぞれの横糸Ｓ１（２）またはＳ２（２）と同じプロファイルを有するであろう第２の部分の他の横糸）、および
−  第３の部分の少なくとも１本の横糸Ｓ１（３）（および、可能性として、さらに、横糸Ｓ１（３）に平行に伸び図７における横糸Ｓ１（３）と同じプロファイルを有するであろう第３の部分の他の横糸）。
【０１０１】
織物基材１Ｅの場合、第１の部分の経糸Ｋ１（１）、Ｋ２（１）、Ｋ３（１）、Ｋ４（１）、Ｋ５（１）、Ｋ６（１）および横糸Ｓ１（１）、Ｓ２（１）の配置は、織物基材１Ｃ（図５）の場合に存在する第１の部分の対応する経糸および横糸の配置と同様である。従って、織物基材１Ｅの場合、領域１−１を通って伸びる第１の部分の経糸Ｋ１（１）、Ｋ２（１）、Ｋ３（１）、Ｋ４（１）、Ｋ５（１）、Ｋ６（１）および横糸Ｓ１（１）、Ｓ２（１）は、互いに結合され、織物基材１Ｅにおいて全体として一体化された安定な平坦に構成されたユニット（単位）を形成する。
【０１０２】
織物基材１Ｅの場合、横糸Ｓ１（２）は、第２の部分の経糸Ｋ１（２）、Ｋ３（２）およびＫ５（２）と、その第１の面Ｏ１の方を向いた側で交差し、第２の部分の経糸Ｋ２（２）、Ｋ４（２）およびＫ６（２）と、その第２の面Ｏ２の方を向いた側で交差する。一方、横糸Ｓ２（２）は、第２の部分の経糸Ｋ１（２）、Ｋ３（２）およびＫ５（２）と、その第２の面Ｏ２の方を向いた側で交差し、第２の部分の経糸Ｋ２（２）、Ｋ４（２）およびＫ６（２）と、その第１の面Ｏ１の方を向いた側で交差する。従って、領域１−１を通って伸びる第２の部分の経糸は、両または反対側（第１の面Ｏ１または第２の面Ｏ２の方を向いた側）で２本の横糸Ｓ１（２）およびＳ２（２）によって、両方向に包囲される。従って、領域１−１を通って伸びる第２の部分の経糸および横糸は、互いに結合され、織物基材１Ｅにおいて全体として一体化（統合）された安定な平坦に構成されたユニット（単位）を形成する。
【０１０３】
織物基材１Ｅの場合、第１の部分の横糸Ｓ１（１）およびＳ２（１）は、領域１−１を通って伸びる第２の部分の経糸と、その第２の面Ｏ２の方を向いた側で交差し、また、第２の部分の横糸Ｓ１（２）およびＳ２（２）は、領域１−１を通って伸びる第１の部分の経糸と、その第１の面Ｏ１の方を向いた側で交差する。従って、領域１−１を通って伸びる第１の部分の経糸は、第１の部分の横糸Ｓ１（１）およびＳ２（１）または第２の部分の横糸Ｓ１（２）、Ｓ２（２）によって、領域１−１を通って伸びる第２の部分の経糸から分離され、結果的に、領域１−１を通って伸びる第２の部分の経糸に結合されることがない。
【０１０４】
この例では、第３の部分の横糸Ｓ１（３）は、第１の部分の経糸Ｋ１（１）、Ｋ２（１）、Ｋ３（１）、Ｋ４（１）、Ｋ６（１）と、その第２の面Ｏ２の方を向いた側で交差し、第２の部分の経糸Ｋ１（２）、Ｋ３（２）、Ｋ４（２）、Ｋ５（２）、Ｋ６（２）と、その第１の面Ｏ１の方を向いた側で交差する形態で、領域１−１を通って伸びる。このようにして、領域１−１を通って伸びる第１および第２の部分の全ての経糸および横糸は、領域１−１において、第３の部分の横糸Ｓ１（３）によって互いに結合されて、横糸Ｓ１（３）が破壊されない限り、安定な層を形成する。
【０１０５】
織物基材１Ｅの場合、第３の部分の横糸Ｓ１（３）が、本発明によって適切な化学的および／または物理的な方法を用いて破壊された場合、第１の部分の経糸および横糸は、第２の部分の経糸および横糸から簡単な形態で分離することができる。これは、特に図１０から明らかである。図１０の上側部分において、織物基材１Ｅは、第３の部分の横糸Ｓ１（３）が損傷を受けていない状態で示されている（図７による織物の断面図によれる）。図１０の下側の部分は、織物基材１Ｅにおける横糸Ｓ１（３）が破壊されて完全に取外された場合について、領域１−１を通って伸びる第１および第２の部分の経糸および横糸の相対的な配置を示している（図７による織布の断面図に類似した断面図）。
【０１０６】
図１０から分かるように、第３の部分の横糸Ｓ１（３）が破壊された後で、織物基材１Ｅの領域１−１は、次の２つの安定な平坦に構成されたユニット（単位）、即ち第１のユニットおよび第２のユニットに分解される。第１のユニットは、互いに結合された第１の部分の経糸Ｋ１（１）、Ｋ２（１）、Ｋ３（１）、Ｋ４（１）、Ｋ５（１）、Ｋ６（１）および横糸Ｓ１（１）およびＳ２（１）で形成され、第２のユニットは、互いに結合された第２の部分の縦糸Ｋ１（２）、Ｋ２（２）、Ｋ３（２）、Ｋ４（２）、Ｋ５（２）、Ｋ６（２）および横糸Ｓ１（２）、Ｓ２（２）かなる。次いで、これらの２つのユニットは互いに分離できる。
【０１０７】
図３〜１０による織物基材１Ａ〜１Ｅは、２種の異なる処分可能なおよび／または再利用可能な材料、またはほんの２種の異なる利用群から選択された複数の処分可能なおよび／または再利用可能な材料を含んでいるに過ぎないが、本発明によって、３種以上の様々に処分可能なおよび／または再利用可能な材料、または３種以上の異なる利用群から選択された複数の処分可能なおよび／または再利用可能な材料を指定することが可能となり、また、異なる材料の分離が可能となる。これは、図１１Ａ〜１２Ｃに示された２つの例を参照して以下で説明する。
【０１０８】
図１１Ｂは、本発明による織物基材１Ｆの領域１−１の織布の断面図（それぞれの経糸に垂直な断面）を示している。織物基材１Ｆは、図４による織物基材１Ｂの別の展開として見ることができる。比較図を容易にするために、図１１Ａは、織物基材１Ｂの織布の断面図を含んでいる（図４における図と同じ）。織物基材１Ｆは、構造に関して織物基材Ｂと同様であり、織物基材１Ｂと同様に、以下の糸を含んでいる。
−  第１の部分の６本の経糸Ｋ１（１）、Ｋ２（１）、Ｋ３（１）、Ｋ４（１）、Ｋ５（１）、Ｋ６（１）、
−  第１の部分の少なくとも１本の横糸Ｓ１（１）（および、可能性として、横糸Ｓ１（１）に平行に伸び図１１における横糸Ｓ１（１）と同じプロファイル（輪郭）を有するであろう第１の部分の他の横糸）、
−  第２の部分の６本の経糸Ｋ１（２）、Ｋ２（２）、Ｋ３（２）、Ｋ４（２）、Ｋ５（２）、Ｋ６（２）、
−  第２の部分の少なくとも１本の横糸Ｓ１（２）（および、可能性として、横糸Ｓ１（２）に平行に伸び図１１Ｂにおける横糸Ｓ１（２）と同じプロファイルを有するであろう第２の部分の他の横糸）、
−  第３の部分の少なくとも１本の横糸Ｓ１（３）（および、可能性として、横糸Ｓ１（３）に平行に伸び図１１Ｂにおける横糸Ｓ１（３）と同じプロファイルを有するであろう第３の部分の他の横糸）。
【０１０９】
織物基材１Ｆの場合、領域１−１を通って伸びる第１の部分の経糸Ｋ１（１）、Ｋ２（１）、Ｋ３（１）、Ｋ４（１）、Ｋ５（１）、Ｋ６（１）および横糸Ｓ１（１）の配置と、領域１−１を通って伸びる第２の部分の経糸Ｋ１（２）、Ｋ２（２）、Ｋ３（２）、Ｋ４（２）、Ｋ５（２）、Ｋ６（２）および横糸Ｓ１（２）の配置とは、互いに、織物基材１Ｂ（図１１Ａ）の場合に存在する第１の部分および第２の部分の対応する経糸および横糸の配置と同様である。
【０１１０】
織物基材１Ｂの場合とは違って、織物基材１Ｆは、第４の部分の３本の経糸Ｋ１（４）、Ｋ２（４）、Ｋ３（４）および第４の部分の少なくとも１本の横糸Ｓ１（４）（および、任意に、さらに、横糸Ｓ１（４）に平行に伸びる第４の部分の他の横糸）を含んでいる。織物基材１Ｆの場合、第４の部分のそれぞれの経糸および横糸は、内側ゾーンＩＺ内に配置されており（図１１Ｂにおいての網点領域として示されている）、この内側ゾーンは、第１の部分のそれぞれの経糸および横糸と第２の部分のそれぞれの経糸および横糸との間に広がるものである。この例では、第４の部分の経糸Ｋ１（４）、Ｋ２（４）、Ｋ３（４）および横糸Ｓ１（４）は、第４の部分の経糸Ｋ１（４）、Ｋ２（４）、Ｋ３（４）が、第１の部分の横糸Ｓ１（１）とは、その第１の面Ｏ１の方を向いた側で、第４の部分の横糸Ｓ１（４）とは、その第２の面Ｏ２の方を向いた側で、および第２の部分の横糸Ｓ１（２）とは、その第２の面Ｏ２の方を向いた側で交差する形態で、内側ゾーンＩＺにおいて伸びる。さらに、第４の部分の横糸Ｓ１（４）は、領域１−１を通って伸びる第２の部分の経糸とは、その第２の面Ｏ２の方を向いた側で交差する。
【０１１１】
内側ゾーンにおける経糸Ｋ１（４）、Ｋ２（４）、Ｋ３（４）および横糸Ｓ１（４）の配置によって、領域１−１を通って伸びる第１、第２および第４の部分の経糸が、横糸Ｓ１（１）、Ｓ１（２）およびＳ１（４）によって互いに結合されることがないこと、が確実にされる。
【０１１２】
織物基材１Ｆの場合、第３の部分の横糸Ｓ１（３）は、領域１−１を通って伸びる第１の部分の全ての経糸と、その第２の面Ｏ２の方を向いた側で交差し、さらに第２の部分の経糸Ｋ１（２）、Ｋ３（２）、Ｋ４（２）、Ｋ５（２）、Ｋ６（２）と、その第１の面Ｏ１の方を向いた側で交差する形態で、領域１−１を通って伸びる。このようにして、領域１−１を通って伸びる第１、第２および第４の部分の全ての経糸および横糸は、領域１−１において第３の部分の横糸Ｓ１（３）によって互いに結合されて、横糸Ｓ１（３）が破壊されない限り、安定な層を形成する。
【０１１３】
織物基材１Ｆの場合、第３の部分の横糸Ｓ１（３）が、本発明によって適切な化学的および／または物理的な方法の適用によって破壊された場合、織物基材は、互いに緩く隣接して配置されまたは互いに上下に重ねて配置され互いに個々に分離できる交差糸の配置に分解される。図１１Ｂから分かるように、第２および第４の部分の経糸は、第４の部分の横糸Ｓ１（４）の経糸によって分離され、第１および第４の部分の経糸は、第１の部分の横糸Ｓ１（１）によって分離される。第３の部分の横糸Ｓ１（３）が破壊された後、それによって、第１、第２および第４の部分のそれぞれの経糸および横糸を複数の層に分離することが可能となる。
【０１１４】
図１２Ｂは、本発明による織物基材１Ｇの領域１−１の織布の断面図（それぞれの経糸に垂直な断面）を示している。織物基材１Ｇは、図７による織物基材１Ｅの別の展開として見ることができる。比較図を容易にするために、図１２Ａは織物基材１Ｅの織布の断面を含んでいる（図７における図と同じ）。織物基材１Ｆは、構造に関して織物基材１Ｂと同様であり、以下の糸を含む。
−  第１の部分の６本の経糸Ｋ１（１）、Ｋ２（１）、Ｋ３（１）、Ｋ４（１）、Ｋ５（１）、Ｋ６（１）、
−  第１の部分の少なくとも２本の横糸Ｓ１（１）およびＳ２（１）、
−  第２の部分の６本の経糸Ｋ１（２）、Ｋ２（２）、Ｋ３（２）、Ｋ４（２）、Ｋ５（２）、Ｋ６（２）、
−  第２の部分の少なくとも２本の横糸Ｓ１（２）およびＳ２（２）、
−  第３の部分の少なくとも１本の横糸Ｓ１（３）。
【０１１５】
織物基材１Ｇの場合、領域１−１を通って伸びる第１の部分の経糸Ｋ１（１）、Ｋ２（１）、Ｋ３（１）、Ｋ４（１）、Ｋ５（１）、Ｋ６（１）および横糸Ｓ１（１）およびＳ２（１）の配置と、領域１−１を通って伸びる第２の部分の経糸Ｋ１（２）、Ｋ２（２）、Ｋ３（２）、Ｋ４（２）、Ｋ５（２）、Ｋ６（２）および横糸Ｓ１（２）およびＳ２（２）の配置とは、互いに、織物基材１Ｅ（図１２Ａ）の場合に存在する第１の部分および第２の部分の対応する経糸および横糸の配置と同様である。
【０１１６】
織物基材１Ｅとは違って、織物基材１Ｇは、第４の部分の経糸Ｋ（４）および横糸のＳ（４）を含んでいる。織物基材１Ｇの場合、第４の部分のそれぞれの経糸および横糸は、内側ゾーンＩＺに配置されおり（図１２Ｂの網点領域として示されている）、この内側ゾーンは、第１の部分のそれぞれの経糸および横糸と第２の部分のそれぞれの経糸および横糸との間に広がるものである。
【０１１７】
織物基材１Ｅの場合のように、織物基材１Ｇの場合、領域１−１を通って伸びる第１の部分の経糸Ｋ１（１）、Ｋ２（１）、Ｋ３（１）、Ｋ４（１）、Ｋ５（１）、Ｋ６（１）および横糸Ｓ１（１）、Ｓ２（１）は、互いに結合され、織物基材１Ｇに全体として一体化された安定な平坦に構成されたユニット（単位）を形成する。従って、領域１−１を通って伸びる第２の部分の経糸Ｋ１（２）、Ｋ２（２）、Ｋ３（２）、Ｋ４（２）、Ｋ５（２）、Ｋ６（２）および横糸Ｓ１（１）、Ｓ２（１）は、互いに結合され、織物基材１Ｇに全体として一体化された安定な平坦に構成されたユニット（単位）を形成する。
【０１１８】
第４の部分の経糸Ｋ（４）および横糸Ｓ（４）は、種々の形態で、内側ゾーンＩＺに、それぞれの経糸Ｋ（４）または横糸Ｓ（４）のいずれもが、第１および第２の部分の経糸および横糸に結合されることがない形態で、配置することができる。図１２Ｃは、第１の部分の経糸または横糸と、その第１の面Ｏ１の方を向いた側で交差し、第２の部分の経糸または横糸と、その第２の面Ｏ２の方を向いた側で交差する経糸Ｋ（４）および横糸Ｓ（４）の可能な配置に関する例（ａ）〜（ｄ）を示している。例（ａ）によれば、横糸Ｓ（４）は排他的に内側ゾーンＩＺに配置することができる。例（ｂ）によれば、経糸Ｋ（４）は排他的に内側ゾーンＩＺに配置することができる。例（ｃ）および（ｄ）によれば、経糸Ｋ（４）と横糸Ｓ（４）の双方は排他的に内側ゾーンＩＺに配置することができる。
【０１１９】
織物基材１Ｇの場合、第３の部分の横糸Ｓ１（３）は、領域１−１を通って伸びる第１の部分の複数の経糸と、その第２の面Ｏ２の方を向いた側で交差し、さらに第２の部分の複数の経糸と、その第１の面Ｏ１の方を向いた側で交差する形態で、領域１−１を通って伸びる。このようにして、領域１−１を通って伸びる第１、第２および第４の部分の全ての経糸および横糸は、領域１−１において第３の部分の横糸Ｓ１（３）によって互いに結合されて、横糸Ｓ１（３）が破壊されない限り、安定な層を形成する。
【０１２０】
織物基材１Ｇの場合、第３の部分の横糸Ｓ１（３）が、本発明によって適切な化学的および／または物理的な方法の適用によって破壊された場合、第１、第２および第４の部分の経糸および横糸は分離することができる。第３の部分の横糸Ｓ１（３）が破壊された後で、第１の部分の経糸および横糸と第２の部分の経糸および横糸の双方は、それぞれ、一方では、互いに結合された第１の部分の経糸Ｋ１（１）、Ｋ２（１）、Ｋ３（１）、Ｋ４（１）、Ｋ５（１）、Ｋ６（１）および横糸Ｓ１（１）、Ｓ２（１）で形成され、また他方では、互いに結合された第２の部分の経糸Ｋ１（２）、Ｋ２（２）、Ｋ３（２）、Ｋ４（２）、Ｋ５（２）、Ｋ６（２）および横糸Ｓ１（２）、Ｓ２（２）で形成された、別々の平坦に構成されたユニット（単位）として存在する。
【０１２１】
また、図１１Ｂおよび１２Ｂによる例による織物基材１Ａ、１Ｃおよび１Ｄを、第１の部分のそれぞれの経糸および／または横糸と、第２の部分のそれぞれの経糸および横糸との間に形成された内側ゾーンにおいて、第４の部分の経糸および／または横糸を配置することによって、変形して、第３の部分のそれぞれの経糸が破壊されたときに第１、第２のおよび第４の部分の経糸および／または横糸が互いに結合されないようになる。
【０１２２】
例
例１
図６による織物基材１Ｄは、例えば、次のように作製することができる。
−  部分１は、ウールおよび再生セルロース製の経糸および横糸を含んでいる。
−  部分２は、ポリアミド製の経糸および横糸を含んでいる。
−  部分３は、ポリビニルアルコール（ＰＶＡ）製の横糸を含んでいる。
【０１２３】
そのような織物基材は、シート・カバー生地または織物に特に適している。ウールおよび再生セルロース製の経糸および横糸（部分１）は、空気調整された座席を可能にし、水分調整に関連する。ポリアミド（部分２）は、織物基材の一方の面（側）上の織物基材の耐摩耗性を増大させて、この一方の面が座席面として使用できることが好ましい。部分１は生物的サイクルで処分することができ、部分２は技術的サイクルで再生または処理することができる。
【０１２４】
例２
図６による織物基材１Ｄは、例えば、次のように作製することができる。
−  部分１は、ウールおよび再生セルロース製の経糸および横糸を含んでいる。
−  部分２は、ポリエステル製の経糸および横糸を含んでいる。
−  部分３は、ポリラクチド製の横糸を含んでいる。
【０１２５】
そのような織物基材は、衣類の織物または生地に特に適している。部分１は生物的サイクルで処分することができ、部分２は技術的なサイクルで再生または処理することができる。
【０１２６】
例３
図６による織物基材１Ｄは、例えば、次のように作製することができる。
−  部分１は、ポリアミド製の経糸および横糸を含んでいる。
−  部分２は、アラミド製の経糸および横糸を含んでいる。
−  部分３は、コポリアミド製の横糸を含んでいる。
【０１２７】
そのような織物基材は、例えば防弾チョッキのような防護服の製造に特に適している。部分１および２は、異なる技術的なサイクルで処分することができる。
【図１】
0005798242.tif 000003
【図２】
0005798242.tif 000004
【図３】
0005798242.tif 000005
【図４】
0005798242.tif 000006
【図５】
0005798242.tif 000007
【図６】
0005798242.tif 000008
【図７】
0005798242.tif 000009
【図８】
0005798242.tif 000010
【図９】
0005798242.tif 000011
【図１０】
0005798242.tif 000012
【図１１】
0005798242.tif 000013
【図１２】
0005798242.tif 000014